(57)【要約】  改良された難燃性および／または透明性の特徴を有するハロゲンフリーポリカーボネート組成物が開示されている。該組成物は、ポリカーボネートと、ジフェニルスルホンスルホン酸カリウムなどの芳香族スルホンスルホン酸塩、トルエンスルホン酸のナトリウム塩などの芳香族スルホン酸塩、および任意選択でシロキサンオリゴマーの相乗的組合せとを含む。該ポリカーボネート組成物は、とりわけ、電子および機械部品を製造するのに有用である。【特許請求の範囲】
【請求項１】
（ｉ）ポリカーボネート１００重量部と、
（ｉｉ）芳香族スルホンスルホン酸塩約０．０００１重量部から約０．２重量部と、
（ｉｉｉ）芳香族スルホン酸塩約０．００２重量部から約０．２重量部と、
（ｉｖ）任意選択でシロキサンオリゴマー約０．０５重量部から約２重量部
を含み、組成物の成形試料が厚さ３．０ｍｍでＵＬ９４のＶ０評価を達成し得る難燃性組成物。
【請求項２】
前記組成物の成形試料が厚さ２．５ｍｍでＵＬ９４のＶ０評価を達成し得る、請求項１に記載の難燃性組成物。
【請求項３】
前記芳香族スルホンスルホン酸塩が式（Ｋ−１）の化合物を含む、請求項１に記載の難燃性組成物
【化１】
2009526899.tif 000035
［式中、Ｒ１、Ｒ２、およびＲ３は、独立に、Ｃ１〜Ｃ６アルキル基から選択され、Ｍは金属であり、ｎは１≦ｎ≦３の整数であり、ｗは０≦ｗ≦５の整数であり、ｐおよびｑはｐ≧０、ｑ≧０、かつｐ＋ｑ≦４の整数である］。
【請求項４】
前記芳香族スルホンスルホン酸塩が、式（Ｋ−２）の化合物またはジフェニルスルホンスルホン酸カリウム（ＫＳＳ）を含む、請求項１に記載の難燃性組成物。
【化２】
2009526899.tif 000036
【請求項５】
前記芳香族スルホン酸塩が式（Ｎ−１）の化合物を含む、請求項１に記載の難燃性組成物
【化３】
2009526899.tif 000037
［式中、Ｒ４は、Ｃ１〜Ｃ６アルキル基から選択され、Ｍは金属であり、ｎは１≦ｎ≦３の整数であり、ｙは０≦ｙ≦５の整数である］。
【請求項６】
前記芳香族スルホン酸塩が、式（Ｎ−２）の化合物またはトルエンスルホン酸のナトリウム塩（ＮａＴＳ）を含む、請求項１に記載の難燃性組成物。
【化４】
2009526899.tif 000038
【請求項７】
前記シロキサンオリゴマーが、式（Ｐ−１）の化合物を含む、請求項１に記載の難燃性組成物
【化５】
2009526899.tif 000039
［式中、Ｒ５、Ｒ６、Ｒ７、Ｒ８、Ｒ９、Ｒ１０、ＲａおよびＲｂは、独立に、メチルおよびエチルなどのＣ１〜Ｃ８アルキル基、あるいはフェニルメチル、フェニルエチルおよびフェニルプロピルなどのアリールアルキル基、あるいはフェニルなどのアリール基から選択され、ｘは１≦ｘ≦１０の整数である］。
【請求項８】
前記シロキサンオリゴマーが、式（Ｐ−２）の化合物を含む、請求項１に記載の難燃性組成物。
【化６】
2009526899.tif 000040
【請求項９】
以下に示す式を有するＳｉ添加剤をさらに含む、請求項１に記載の難燃性組成物
Ｒ１ａＳｉ（ＯＲ２）ｂＯ（４−ａ−ｂ）／２
［式中、Ｒ１は、基本成分としてアリール基を含有する一価の置換または非置換炭化水素基であり、Ｒ２は、一価の置換または非置換炭化水素基であり、Ｒ１およびＲ２は、相互に同じでも異なっていてもよく、０．２≦ａ≦２．７であり、０．２≦ｂ≦２．４であり、かつａ＋ｂ＜３である］。
【請求項１０】
（ｉ）    ポリカーボネート１００重量部と、
（ｉｉ）  ＫＳＳ約０．０００１重量部から約０．２重量部と、
（ｉｉｉ）ＮａＴＳ約０．００２重量部から約０．２重量部と、
（ｉｖ）  任意選択でビ−フェニルプロピルジメチコン（ＳＩ−ＡＤＤＩＴＩＶＥ  １            ）約０．０５重量部から約２重量部
を含む、請求項１に記載の難燃性組成物。
【請求項１１】
ＫＳＳ約０．０１重量部から約０．０８重量部を含む、請求項１０に記載の難燃性組成物。
【請求項１２】
ＮａＴＳ約０．０１重量部から約０．０８重量部を含む、請求項１０に記載の難燃性組成物。
【請求項１３】
ＳＩ−ＡＤＤＩＴＩＶＥ  １約０．３重量部から約０．８重量部を含む、請求項１０に記載の難燃性組成物。
【請求項１４】
前記ポリカーボネートが、式（Ａ−１）のカーボネート反復構造単位を含む、請求項１に記載の難燃性組成物
【化７】
2009526899.tif 000041
［式中、Ａ１およびＡ２はそれぞれ、二価の単環式アリール基であり、Ｙ１は、Ａ１をＡ２から隔てる１個または２個の原子を有する架橋基である］。
【請求項１５】
前記ポリカーボネートが、式（Ａ−２）のカーボネート反復構造単位を含む、請求項１に記載の難燃性組成物
【化８】
2009526899.tif 000042
［式中、ＲａおよびＲｂはそれぞれ、ハロゲン原子または一価の炭化水素基を表し、同じでも異なっていてもよく、ｐおよびｑは、それぞれ独立に、０から４の整数であり、Ｘａは、式（５）の基のうちの１つを表す
【化９】
2009526899.tif 000043
（式中、ＲｃおよびＲｄは、それぞれ独立に、水素原子、または一価の直鎖もしくは環式炭化水素基を表し、Ｒｅは、二価の炭化水素基である）］。
【請求項１６】
前記ポリカーボネートが、式（Ａ−３）のカーボネート反復構造単位を含む、請求項１に記載の難燃性組成物。
【化１０】
2009526899.tif 000044
【請求項１７】
前記ポリカーボネートが線状または分枝状である、請求項１に記載の難燃性組成物。
【請求項１８】
前記ポリカーボネートが、高流動性ポリカーボネートと普通流動性ポリカーボネートの混合物を含む、請求項１に記載の難燃性組成物。
【請求項１９】
加水分解安定剤、衝撃改質剤、フィラー／補強剤、視覚効果向上剤、酸化防止剤、熱安定剤、光安定剤、紫外光吸収剤、可塑剤、離型剤、潤滑剤、帯電防止剤、顔料、染料、加工助剤、放射線安定剤、およびそれらの組合せからなる群から選択される１つまたは複数の任意選択の添加剤をさらに含む、請求項１に記載の難燃性組成物。
【請求項２０】
実質的に透明でハロゲンを含まない、請求項１に記載の組成物から作製される難燃性物品。
【請求項２１】
電子または機械部品である、請求項２０に記載の物品。
【請求項２２】
３．０ｍｍ以下でＵＬ９４のＶ０可燃性評価を示すために、有効量のポリカーボネート、芳香族スルホンスルホン酸塩、芳香族スルホン酸塩、および任意選択でシロキサンオリゴマーを含む組成物から成形される難燃性物品。
【請求項２３】
実質的に透明でハロゲンを含まない、請求項２２に記載の難燃性物品。
【請求項２４】
９０％以上の光透過率も示す、請求項２３に記載の難燃性組成物。
【請求項２５】
１．４％以下のヘイズも示す、請求項１に記載の難燃性組成物。
【請求項２６】
実質的に透明でハロゲンを含まない、請求項２５に記載の組成物から作製される難燃性物品。
【発明の詳細な説明】
【技術分野】
【０００１】
多様な例示的実施形態における本開示は、概括的に、ハロゲンフリーポリカーボネート組成物、ならびに向上した透明性および／または難燃性の特徴を有するかかる組成物から形成される物品、ならびにその使用に関する。
【背景技術】
【０００２】
その強度および透明性の故に、ポリカーボネート（ＰＣ）樹脂は、重要な工業用途を多数有する。残念なことに、ポリカーボネート樹脂は、本質的に難燃性が高くなく、したがって、燃焼時に熱い溶融材料をドリップ（ｄｒｉｐ）させ、近傍の材料も着火させる恐れがある。したがって、多数の工業用途においてポリカーボネートを安全に利用するために、材料の可燃性をさらに遅延させるおよび／またはドリッピング（ｄｒｉｐｐｉｎｇ）を減少させる添加剤を含むことが必要である。難燃性（ＦＲ）および／または耐ドリップ性ポリカーボネートを製造する際に使用するための多様な異なる材料が記載されてきた。これらの材料の例として、米国特許第３９７１７５６号、同第４０２８２９７号、同第４１１０２９９号、同第４１３０５３０号、同第４３０３５７５号、同第４３３５０３８号、同第４５５２９１１号、同第４９１６１９４号、同第５２１８０２７号、および同第５５０８３２３号に記載の材料が挙げられる。
【０００３】
今日、通常利用される難燃性添加剤として、多様なスルホン酸塩、亜リン酸エステル、臭素化および／または塩素化難燃剤などが挙げられる。しかし、比較的大きな添加率（ｌｏａｄｉｎｇ）（すなわち、類似のＵＬ９４  Ｖ０性能を実現するために５％超および約１０％）で使用されるホスフェート添加剤は、材料の全体的な機械性能を低下させる。さらに、一定の添加率での臭素化および塩素化添加剤、ならびに一部のフッ素化添加剤でさえもＢｌｕｅ  Ａｎｇｅｌ、ＴＣＯ’９９、ＤＩＮ／ＶＤＥなどの多様な非政府組織（ＮＧＯ類）および環境保護規則によって禁止されている。したがって、スルホネート塩が、工業では非常に広く使用され、２つの具体的な例は、ペルフルオロブタンスルホン酸カリウム（「ＫＰＦＢＳ」、「リマール塩」としても知られる）、ジフェニルスルホンスルホン酸カリウム（「ＫＳＳ」）などのペルフルオロアルカンスルホン酸塩である。
【０００４】
例えば、ポリカーボネート樹脂中でのペルフルオロアルカンスルホン酸塩の使用は、米国特許第３７７５３６７号において記載されている。さらに、米国特許第６３５３０４６号には、ペルフルオロブタンスルホン酸カリウム、およびオクタフェニルシクロテトラシロキサンなどの環状シロキサンをポリカーボネート中に組み込むことによって改良された火炎特性をポリカーボネート樹脂組成物に賦与し得ることが開示されている。米国特許第６７９０８９９号には、難燃性ポリカーボネート組成物に対するＫＰＦＢＳとトルエンスルホン酸のナトリウム塩（ＮａＴＳ）間の相乗効果が見出されたことが明記されている。さらに、米国特許出願公開第２００５０００９９６８号には、透明の難燃性カーボネート組成物中でのＫＰＦＢＳと多数の無機ナトリウム塩間の相乗効果が教示されている。それでも、ＫＰＦＢＳはフッ素を含有するので、Ｂｌｕｅ  Ａｎｇｅｌには適合しない。
【０００５】
しかし、ＫＳＳでは、単独で使用する場合、限定された難燃性能しか得ることができない。透明性を保持しつつ、難燃特性を向上するための通常の手段は、ＫＳＳと共に可溶性有機ハロゲン添加剤を使用することによるものであった。例えば、一部のポリカーボネート樹脂組成物では、０．３〜０．５ｐｈｒの添加率のＫＳＳが、臭素化ポリカーボネートと共に使用されている。臭素なしでは、それらの組成物の性能は、これらの組成物がそれに合格するように設計されているＵＬ９４  Ｖ０  ３．０ｍｍ可燃性試験において一貫性がなく／信頼性がない。
【０００６】
同時係属出願である米国特許出願第１１／３５３７３２号では、ＫＳＳは、ＮａＴＳ、およびポリテトラフルオロエチレン（ＰＴＦＥ）などの任意選択のドリップ防止剤と組み合わせられている。しかし、ＰＴＦＥは不透明であるので、製造されたポリカーボネート組成物は、十分に透明でない。
【０００７】
さらなる目的は、環境にやさしいポリカーボネート生成物を製造することである。例えば、難燃性添加剤としてＫＰＦＢＳが大抵添加されている現在の市場の多数の市販ポリカーボネートグレードは、フッ素含有量のためにＢｌｕｅ  Ａｎｇｅｌに適合しない。さらに、ＫＳＳと連携して使用される臭素化添加剤は、「ＥＣＯ適正（ＥＣＯｓ‐ｆｒｉｅｎｄｌｙ）」基準が適用される消費製品として不適切であり、というのは、これらの標準は、臭素または塩素系難燃性添加剤の含有を禁止しているからである。
【特許文献１】米国特許第３９７１７５６号
【特許文献２】米国特許第４０２８２９７号
【特許文献３】米国特許第４１１０２９９号
【特許文献４】米国特許第４１３０５３０号
【特許文献５】米国特許第４３０３５７５号
【特許文献６】米国特許第４３３５０３８号
【特許文献７】米国特許第４５５２９１１号
【特許文献８】米国特許第４９１６１９４号
【特許文献９】米国特許第５２１８０２７号
【特許文献１０】米国特許第５５０８３２３号
【特許文献１１】米国特許第３７７５３６７号
【特許文献１２】米国特許第６３５３０４６号
【特許文献１３】米国特許第６７９０８９９号
【特許文献１４】米国特許出願公開第２００５０００９９６８号
【特許文献１５】米国特許出願第１１／３５３７３２号
【特許文献１６】米国特許出願公開第２００２００９９１６０号
【特許文献１７】米国特許第６４０５７５９号
【発明の開示】
【発明が解決しようとする課題】
【０００８】
したがって、向上した透明性、良好な難燃性効率、および薄肉ゲージ（ｔｈｉｎｎｅｒｇａｇｅ）を備えた物品が容易に製造でき、ならびに費用効果も高く、とりわけ良好な製造性の特徴を有するハロゲンフリーポリカーボネート組成物に対する当技術分野での必要性が依然として存在する。
【課題を解決するための手段】
【０００９】
改良された難燃性および／または透明性の特徴を有するハロゲンフリーポリカーボネート組成物が開示される。該組成物は、ポリカーボネートと、ジフェニルスルホンスルホン酸カリウム（ＫＳＳ）などの芳香族スルホンスルホン酸塩、トルエンスルホン酸のナトリウム塩（ＮａＴＳ）などの芳香族スルホン酸塩、および任意選択でシロキサンオリゴマーの相乗的組合せとを含む。該ポリカーボネート組成物は、とりわけ、電子および機械部品を製造するのに有用である。
【００１０】
本開示のさらなる態様は、（ｉ）ポリカーボネート１００重量部と、（ｉｉ）芳香族スルホンスルホン酸塩約０．０００１重量部から約０．２重量部と、（ｉｉｉ）芳香族スルホン酸塩約０．００２重量部から約０．２重量部と、（ｉｖ）任意選択でシロキサンオリゴマー約０．０５重量部から約２重量部とを含み、改良された難燃性および／または透明性の特徴を有する、熱可塑性組成物などの実質的にハロゲンを含まない（すなわち、ハロゲン０．１重量部未満）組成物を提供する。
【００１１】
さらなる他の態様では、本開示は、向上した透明性を有する難燃性熱可塑性組成物に関する。該組成物は、向上したＵＬ９４可燃性試験評価、低ヘイズおよび高透過率を有する物品を製造するために、有効量のポリカーボネート、芳香族スルホンスルホン酸塩、芳香族スルホン酸塩、および任意選択でシロキサンオリゴマーを含む。
【００１２】
他の態様では、本開示は、電子または機械部品などの前記熱可塑性組成物から製造される物品を提供する。
【００１３】
なおさらなる実施形態では、該物品は、実質的にハロゲンを含まず（すなわち、ハロゲン０．１重量部未満を含有する）および／または実質的に透明である（光透過率９０％以上を示す）。
【００１４】
上記の特徴および他の非限定的特徴は、以下の詳細な説明によって例示される。
【発明を実施するための最良の形態】
【００１５】
本発明では、任意選択でシロキサンオリゴマーの存在下で、ジフェニルスルホンスルホン酸カリウム（ＫＳＳ）などの芳香族スルホンスルホン酸塩と、トルエンスルホン酸のナトリウム塩（ＮａＴＳ）などの芳香族スルホン酸塩の相乗的組合せを含むポリカーボネート組成物が開示される。該ポリカーボネート組成物は、ゼロハロゲン含有量などの特に望ましい特性、ならびにとりわけ、改良された難燃性および／または透明性の特徴を示す。
【００１６】
本明細書では、「ポリカーボネート」という用語は、同じまたは異なるカーボネート単位を含むポリマー、あるいは同じまたは異なるカーボネート単位および１つまたは複数のカーボネート以外の単位を含むコポリマー（すなわち、コポリカーボネート）を指し、「脂肪族」という用語は、環式でない直鎖もしくは分枝の炭素原子配列を含む、少なくとも１つの価数を有する炭化水素基を指し、「芳香族」とは、少なくとも１つの芳香族基を含む、少なくとも１つの価数を有する基を指し、「脂環式」とは、環式であるが芳香族でない炭素原子配列を含む、少なくとも１つの価数を有する基を指し、「アルキル」とは、直鎖もしくは分枝鎖で一価の炭化水素基を指し、「アルキレン」とは、直鎖もしくは分枝鎖で二価の炭化水素基を指し、「アルキリデン」とは、直鎖もしくは分枝鎖で二価の炭化水素基であって、両方の価が単一で共通の炭素原子上にある基を指し、「アルケニル」とは、炭素−炭素二重結合によって結合されている少なくとも２つの炭素を有し、直鎖もしくは分枝鎖で一価の炭化水素基を指し、「シクロアルキル」とは、少なくとも３個の炭素原子を有する非芳香族脂環式の一価の炭化水素基であって、不飽和度が少なくとも１である基を指し、「シクロアルキレン」とは、少なくとも３個の炭素原子を有する非芳香族脂環式の二価の炭化水素基であって、不飽和度が少なくとも１である基を指し、「アリール」とは、一価の芳香族ベンゼン環基、または少なくとも１つの任意選択で置換されたベンゼン環に縮合した任意選択で置換されたベンゼン環系の基系を指し、「芳香族基」とは、少なくとも１つの芳香族基を含む、少なくとも１つの価数を有する基を指し、芳香族基の例として、フェニル、ピリジル、フラニル、チエニル、ナフチルなどが挙げられ、「アリーレン」とは、ベンゼン環ジラジカル、または少なくとも１つの任意選択で置換されたベンゼン環に縮合したベンゼン環系ジラジカルを指し、「アシル」とは、カルボニル炭素原子に結合した一価の炭化水素基であって、該カルボニル炭素が隣接した基にさらに結合している基を指し、「アルキルアリール」とは、上記で定義したようなアリール上で置換されている、上記で定義したようなアルキル基を指し、「アリールアルキル」とは、上記で定義したようなアルキル上で置換されている、上記で定義したようなアリール基を指し、「アルコキシ」とは、酸素基を介して隣接基に結合している上記で定義したようなアルキル基を指し、「アリールオキシ」とは、酸素基を介して隣接基に結合している上記で定義したようなアリール基を指し、量に関連して使用される「約」という修飾語は、記述の値を含み、文脈によって記載された意味を有し（例えば、特定の量の測定に伴う誤差の程度を含む）、「任意選択の」または「任意選択で」とは、次いで記載される事象または状況が起っても起らなくてもよく、ならびに記載は事象が起る場合と、事象が起らない場合とを含むことを意味し、ならびに、構造上の可変的な明細の一部である「直接結合」とは、「直接結合」と見なされる、可変量の前後にある置換基の直接的合体を指す。
【００１７】
本明細書では、化合物は、標準命名法を使用して記載される。２つの文字または記号の間にないダッシュ「−」は、置換基の結合点を示すために使用される。例えば、−ＣＨＯは、カルボニル（Ｃ＝０）基の炭素を介して結合している。単数形「１つの（ａ）」、「１つの（ａｎ）」、および「その（ｔｈｅ）」は、文脈がそうでないと明言しない限り複数の指示対象を含む。同じ特徴または成分を記述するすべての範囲の端点は、独立に合わせることが可能であり、記述された端点を含む。参考文献はすべて、参照により本明細書に組み込まれている。本明細書中の「第１の」、「第２の」などの用語は、いかなる順序、量または重要性も示すものではなく、１つの要素を他から区別するために使用される。
【００１８】
組成物は、ハロゲン含有量が実質的に低いまたはない中で向上した難燃性および透明性を実現するための有効量の成分を含む。一実施形態では、本開示は、実質的に透明であり（すなわち、ヘイズが低く、光透過率が大である）、ハロゲンを含まない、熱可塑性組成物などの難燃性（ＦＲ）組成物を提供する。組成物は、
（ｉ）ポリカーボネート１００重量部と、
（ｉｉ）芳香族スルホンスルホン酸塩約０．０００１重量部から約０．２重量部と、
（ｉｉｉ）芳香族スルホン酸塩約０．００２重量部から約０．２重量部と、
（ｉｖ）任意選択でシロキサンオリゴマー約０．０５重量部から約２重量部と
を含む。
【００１９】
他の実施形態では、芳香族スルホンスルホン酸塩は、式（Ｋ−１）の化合物を含む
【００２０】
【化１】
2009526899.tif 000002
【００２１】
［式中、Ｒ１、Ｒ２、およびＲ３は、独立に、メチルおよびエチルなどのＣ１〜Ｃ６アルキル基から選択され、Ｍはナトリウムまたはカリウムなどの金属であり、ｎは１≦ｎ≦３の整数であり、ｗは０≦ｗ≦５の整数であり、ｐおよびｑはｐ≧０、ｑ≧０、およびｐ＋ｑ≦４の整数である］。
【００２２】
例えば、式（Ｋ−１）では、Ｍはカリウムであってよく、ｎ＝１、およびｗ＝ｐ＝ｑ＝０である。したがって、熱可塑性組成物の成分（ｉｉ）は、ジフェニルスルホンスルホン酸カリウム（ＫＳＳ）、例えば式（Ｋ−２）の化合物である。
【００２３】
【化２】
2009526899.tif 000003
【００２４】
さらなる実施形態では、芳香族スルホン酸塩は、式（Ｎ−１）の化合物を含む
【００２５】
【化３】
2009526899.tif 000004
【００２６】
［式中、Ｒ４は、メチルおよびエチルなどのＣ１〜Ｃ６アルキル基から選択され、Ｍはナトリウムまたはカリウムなどの金属であり、ｎは１≦ｎ≦３の整数であり、ｙは０≦ｙ≦５の整数である］。
【００２７】
例えば、式（Ｎ−１）では、Ｒ４はｐ−メチル基であってよく、Ｍはナトリウムであってよく、ｎ＝１であり、およびｙ＝１である。したがって、熱可塑性組成物の成分（ｉｉｉ）は、式（Ｎ−２）の化合物またはトルエンスルホン酸のナトリウム塩（ＮａＴＳ）であってよい。
【００２８】
【化４】
2009526899.tif 000005
【００２９】
他の実施形態では、難燃性組成物で使用されるシロキサンオリゴマーは、式（Ｐ−１）の化合物を含む
【００３０】
【化５】
2009526899.tif 000006
【００３１】
［式中、Ｒ５、Ｒ６、Ｒ７、Ｒ８、Ｒ９、Ｒ１０、ＲａおよびＲｂは、独立に、メチルおよびエチルなどのＣ１〜Ｃ８アルキル基、あるいはフェニルメチル、フェニルエチルおよびフェニルプロピルなどのアリールアルキル基、あるいはフェニルなどのアリール基から選択され、ｘは１≦ｘ≦１０の整数である］。
【００３２】
例えば、式（Ｐ−１）では、Ｒ５、Ｒ６、Ｒ７、Ｒ８、Ｒ９、およびＲ１０はすべて、メチルであってよく、ＲａおよびＲｂは、フェニルプロピルであってよく、およびｘは３≦ｘ≦４である。したがって、熱可塑性Ｒ組成物の成分（ｉｖ）は、式（Ｐ−２）の化合物などのビ−フェニルプロピルジメチコン（シリコーン添加剤１（ＳＩ−ＡＤＤＩＴＩＶＥ  １））であってよい。
【００３３】
【化６】
2009526899.tif 000007
【００３４】
さらなる実施形態では、Ｍｗ＝５６４〜６３８のシリコーン添加剤１（ＳＩ−ＡＤＤＩＴＩＶＥ  １）は、商標ＳＦ１５５５でＧＥ  Ｓｉｌｉｃｏｎｅｓ（Ｇｅｎｅｒａｌ  Ｅｌｅｃｔｒｉｃ  Ｃｏ．）から得ることができる。
【００３５】
さらなる他の実施形態では、本開示は、（ｉ）ポリカーボネート１００重量部と、（ｉｉ）ＫＳＳ約０．０００１重量部から約０．２重量部と、（ｉｉｉ）ＮａＴＳ約０．００２重量部から約０．２重量部と、（ｉｖ）任意選択でＳＩ−ＡＤＤＩＴＩＶＥ  １約０．０５重量部から約２重量部とを含む熱可塑性組成物などの難燃性組成物を提供する。
【００３６】
ＫＳＳの量は、一般に、約０．０００１重量部から約０．２重量部であるが、詳細には約０．０００５重量部から約０．１５重量部、より詳細には約０．００１重量部から約０．１重量部、最も詳細には約０．０１重量部から約０．０８重量部であってよい。
【００３７】
ＮａＴＳの量は、一般に、約０．００２重量部から約０．２重量部であるが、詳細には約０．００５重量部から約０．１５重量部、より詳細には約０．０１重量部から約０．１重量部、最も詳細には約０．０１重量部から約０．０８重量部であってよい。
【００３８】
ＳＩ−ＡＤＤＩＴＩＶＥ  １の量は、一般に、約０．０５重量部から約２重量部であるが、詳細には約０．１重量部から約１．５重量部、より詳細には約０．１重量部から約１．０重量部、最も詳細には約０．３重量部から約０．８重量部であってよい。
【００３９】
特定の実施形態では、本開示は、（ｉ）線状ポリカーボネート１００重量部と、（ｉｉ）ＫＳＳ約０．０００２重量部から約０．１重量部と、（ｉｉｉ）ＮａＴＳ約０．００５重量部から約０．１重量部と、（ｉｖ）任意選択でＳＩ−ＡＤＤＩＴＩＶＥ  １約０．１重量部から約１重量部とを含む熱可塑性組成物などの難燃性組成物を提供する。
【００４０】
一実施形態では、難燃性組成物は、ケイ素、すなわち、シリコーン添加剤（Ｓｉ添加剤）をさらに含む。Ｓｉ添加剤の非限定的例は、Ｇｅｎｅｒａｌ  Ｅｌｅｃｔｒｉｃ  Ｃｏ．の米国特許出願公開第２００２００９９１６０号に記載のものであってよい。例えば、Ｓｉ添加剤は、以下に示す式を有し得る：
Ｒ１ａＳｉ（ＯＲ２）ｂＯ（４−ａ−ｂ）／２
［式中、Ｒ１は、基本成分としてアリール基を含有する一価の置換または非置換炭化水素基であり、Ｒ２は、一価の置換または非置換炭化水素基であり、Ｒ１およびＲ２は、相互に同じでも異なっていてもよく、０．２≦ａ≦２．７であり、０．２≦ｂ≦２．４であり、およびａ＋ｂ＜３である］。
【００４１】
一実施形態では、シリコーン添加剤は、上記の一般構造式を有するＧＥ  Ｓｉｌｉｃｏｎｅｓ（Ｇｅｎｅｒａｌ  Ｅｌｅｃｔｒｉｃ  Ｃｏ．）から得ることができるＳＩ−ＡＤＤＩＴＩＶＥ  ２を含む。Ｓｉ添加剤の量は、一般に、組成物中のポリカーボネート１００部に対して約０．０５重量部から約２重量部、詳細には約０．１重量部から約１．５重量部、より詳細には約０．１重量部から約０．８重量部、最も詳細には約０．３重量部から約０．８重量部の範囲であってよい。
【００４２】
他の実施形態では、組成物は、水性担体を使用し、これにより優れた難燃性能がもたらされる。例えば、１つまたは複数の塩、ＫＳＳおよびＮａＴＳは、水などの適切な溶媒中で混合し、次いで本開示に従って組成物になるように調合し得る。
【００４３】
組成物のポリカーボネートは、式（１）のカーボネート反復構造単位を含み得る
【００４４】
【化７】
2009526899.tif 000008
【００４５】
［式中、Ｒ１基は、任意の芳香族基、任意の脂環式基、および任意の脂肪族基から選択し得る］。一実施形態では、Ｒ１基の少なくとも６０％は、芳香族有機基である。
【００４６】
さらなる実施形態では、Ｒ１は、芳香族有機基、例えば、次式（２）の基である
【００４７】
【化８】
2009526899.tif 000009
【００４８】
［式中、Ａ１およびＡ２はそれぞれ、単環式で二価のアリール基であり、Ｙ１は、Ａ１をＡ２から隔てる１つもしくは２つの原子を有する架橋基である］。例示的な実施形態では、１個の原子が、Ａ１をＡ２から隔てる。この種の基の例示的な非限定例は、−Ｏ−、−Ｓ−、−Ｓ（Ｏ）−、−Ｓ（Ｏ２）−、−Ｃ（Ｏ）−、メチレン、シクロヘキシルメチレン、２−［２．２．１］−ビシクロヘプチリデン、エチリデン、イソプロピリデン、ネオペンチリデン、シクロヘキシリデン、シクロペンタデシリデン、シクロドデシリデン、およびアダマンチリデンである。架橋基Ｙ１は、メチレン、シクロヘキシリデン、またはイソプロピリデンなどの炭化水素基または飽和炭化水素基であってよい。
【００４９】
他の実施形態では、ポリカーボネートは、式（Ａ−１）のカーボネート反復構造単位を含み得る
【００５０】
【化９】
2009526899.tif 000010
【００５１】
［式中、Ｙ１、Ａ１およびＡ２は上記の通りである］。
【００５２】
さらなる他の実施形態では、ポリカーボネートは、式（３）
【００５３】
【化１０】
2009526899.tif 000011
【００５４】
［式中、Ｙ１、Ａ１およびＡ２は上記の通りである］
のジヒドロキシ化合物を含む式ＨＯ−Ｒ１−ＯＨを有するジヒドロキシ化合物の界面反応を介して製造し得る。
【００５５】
さらなる他の実施形態では、ポリカーボネートは、一般式（４）
【００５６】
【化１１】
2009526899.tif 000012
【００５７】
［式中、ＲａおよびＲｂはそれぞれ、ハロゲン原子または一価の炭化水素基を表し、同じでも異なっていてもよく、ｐおよびｑは、それぞれ独立に、０から４の整数であり、Ｘａは、式（５）の基のうちの１つを表す
【００５８】
【化１２】
2009526899.tif 000013
【００５９】
（式中、ＲｃおよびＲｄは、それぞれ独立に、水素原子、または一価の直鎖もしくは環式炭化水素基を表し、Ｒｃは、二価の炭化水素基である）］
のビスフェノール化合物の界面反応を介して製造し得る。
【００６０】
さらにさらなる実施形態では、ポリカーボネートは、一般式（Ｂ−１）
【００６１】
【化１３】
2009526899.tif 000014
【００６２】
［式中、Ｇ１は、それぞれの出現（ｏｃｃｕｒｒｅｎｃｅ）においてそれぞれ独立に、Ｃ６〜Ｃ２０芳香族基であり、Ｅは、それぞれの出現において独立に、結合（ａ  ｂｏｎｄ）、Ｃ３〜Ｃ２０脂環式基、Ｃ３〜Ｃ２０芳香族基、Ｃ１〜Ｃ２０脂肪族基、イオウ含有結合基（ｌｉｎｋａｇｅ）、セレン含有結合基、リン含有結合基、または酸素原子であり、「ｔ」は１以上の数であり、「ｓ」は０または１のいずれかであり、および「ｕ」は０を含む整数である］
の１つまたは複数のビスフェノール化合物の界面反応を介して製造し得る。
【００６３】
適切なジヒドロキシ化合物の一部の例示的な非限定的な例として以下が挙げられる：レゾルシノール；Ｃ１−３アルキル−置換レゾルシノール；４−ブロモレゾルシノール、ヒドロキノン；４，４’−ジヒドロキシビフェニル、１，６−ジヒドロキシナフタレン、２，６−ジヒドロキシナフタレン、１，１−ビス（４−ヒドロキシフェニル）シクロペンタン；２，２−ビス（３−アリル−４−ヒドロキシフェニル）プロパン；２，２−ビス（２−ｔ−ブチル−４−ヒドロキシ−５−メチルフェニル）プロパン；２，２−ビス（３−ｔ−ブチル−４−ヒドロキシ−６−メチルフェニル）プロパン；２，２−ビス（３−ｔ−ブチル−４−ヒドロキシ−６−メチルフェニル）ブタン；１，３−ビス［４−ヒドロキシフェニル−１−（１−メチルエチリジン）］ベンゼン；１，４−ビス［４−ヒドロキシフェニル−１−（１−メチルエチリジン）］ベンゼン；１，３−ビス［３−ｔ−ブチル−４−ヒドロキシ−６−メチルフェニル−１−（１−メチルエチリジン）］ベンゼン；１，４−ビス［３−ｔ−ブチル−４−ヒドロキシ−６−メチルフェニル−１−（１−メチルエチリジン）］ベンゼン；４，４’−ビフェノール；２，２’，６，８−テトラメチル−３，３’，５，５’−テトラブロモ−４，４’−ビフェノール；２，２’，６，６’−テトラメチル−３，３’，５−トリブロモ−４，４’−ビフェノール；１，１−ビス（４−ヒドロキシフェニル）−２，２，２−トリクロロエタン；１，１−ビス（４−ヒドロキシフェニル）−１−シアノエタン；１，１−ビス（４−ヒドロキシフェニル）ジシアノメタン；１，１−ビス（４−ヒドロキシフェニル）−１−シアノ−１−フェニルメタン；２，２−ビス（３−メチル−４−ヒドロキシフェニル）プロパン；１，１−ビス（４−ヒドロキシフェニル）ノルボルナン；３，３−ビス（４−ヒドロキシフェニル）フタリド；１，２−ビス（４−ヒドロキシフェニル）エタン；１，３−ビス（４−ヒドロキシフェニル）プロペノン；ビス（４−ヒドロキシフェニル）スルフィド；４，４’−オキシジフェノール；４，４−ビス（４−ヒドロキシフェニル）ペンタン酸；４，４−ビス（３，５−ジメチル−４−ヒドロキシフェニル）ペンタン酸；２，２−ビス（４−ヒドロキシフェニル）酢酸；２，４’−ジヒドロキシジフェニルメタン；２−ビス（２−ヒドロキシフェニル）メタン；ビス（４−ヒドロキシフェニル）メタン；ビス（４−ヒドロキシ−５−ニトロフェニル）メタン；ビス（４−ヒドロキシ−２，６−ジメチル−３−メトキシフェニル）メタン；１，１−ビス（４−ヒドロキシフェニル）エタン；１，１−ビス（４−ヒドロキシ−２−クロロフェニル）エタン；２，２−ビス（４−ヒドロキシフェニル）プロパン（ビスフェノール−Ａ）；１，１−ビス（４−ヒドロキシフェニル）プロパン；２，２−ビス（３−クロロ−４−ヒドロキシフェニル）プロパン；２，２−ビス（３−ブロモ−４−ヒドロキシフェニル）プロパン；２，２−ビス（４−ヒドロキシ−３−メチルフェニル）プロパン；２，２−ビス（４−ヒドロキシ−３−イソプロピルフェニル）プロパン；２，２−ビス（３−ｔ−ブチル−４−ヒドロキシフェニル）プロパン；２，２−ビス（３−フェニル−４−ヒドロキシフェニル）プロパン；２，２−ビス（３，５−ジクロロ−４−ヒドロキシフェニル）プロパン；２，２−ビス（３，５−ジブロモ−４−ヒドロキシフェニル）プロパン；２，２−ビス（３，５−ジメチル−４−ヒドロキシフェニル）プロパン；２，２−ビス（３−クロロ−４−ヒドロキシ−５−メチルフェニル）プロパン；２，２−ビス（３−ブロモ−４−ヒドロキシ−５−メチルフェニル）プロパン；２，２−ビス（３−クロロ−４−ヒドロキシ−５−イソプロピルフェニル）プロパン；２，２−ビス（３−ブロモ−４−ヒドロキシ−５−イソプロピルフェニル）プロパン；２，２−ビス（３−ｔ−ブチル−５−クロロ−４−ヒドロキシフェニル）プロパン；２，２−ビス（３−ブロモ−５−ｔ−ブチル−４−ヒドロキシフェニル）プロパン；２，２−ビス（３−クロロ−５−フェニル−４−ヒドロキシフェニル）プロパン；２，２−ビス（３−ブロモ−５−フェニル−４−ヒドロキシフェニル）プロパン；２，２−ビス（３，５−ジソプロピル−４−ヒドロキシフェニル）プロパン；２，２−ビス（３，５−ジ−ｔ−ブチル−４−ヒドロキシフェニル）プロパン；２，２−ビス（３，５−ジフェニル−４−ヒドロキシフェニル）プロパン；２，２−ビス（４−ヒドロキシ−２，３，５，６−テトラクロロフェニル）プロパン；２，２−ビス（４−ヒドロキシ−２，３，５，６−テトラブロモフェニル）プロパン；２，２−ビス（４−ヒドロキシ−２，３，５，６−テトラメチルフェニル）プロパン；２，２−ビス（２，６−ジクロロ−３，５−ジメチル−４−ヒドロキシフェニル）プロパン；２，２−ビス（２，６−ジブロモ−３，５−ジメチル−４−ヒドロキシフェニル）プロパン；２，２−ビス（４−ヒドロキシ−３−エチルフェニル）プロパン；２，２−ビス（４−ヒドロキシ−３，５−ジメチルフェニル）プロパン；２，２−ビス（３，５，３’，５’−テトラクロロ−４，４’−ジヒドロキシフェニル）プロパン；１，１−ビス（４−ヒドロキシフェニル）シクロヘキシルメタン；２，２−ビス（４−ヒドロキシフェニル）−１−フェニルプロパン；１，１−ビス（４−ヒドロキシフェニル）シクロヘキサン；１，１−ビス（３−クロロ−４−ヒドロキシフェニル）シクロヘキサン；１，１−ビス（３−ブロモ−４−ヒドロキシフェニル）シクロヘキサン；１，１−ビス（４−ヒドロキシ−３−メチルフェニル）シクロヘキサン；１，１−ビス（４−ヒドロキシ−３−イソプロピルフェニル）シクロヘキサン；１，１−ビス（３−ｔ−ブチル−４−ヒドロキシフェニル）シクロヘキサン；１，１−ビス（３−フェニル−４−ヒドロキシフェニル）シクロヘキサン；１，１−ビス（３，５−ジクロロ−４−ヒドロキシフェニル）シクロヘキサン；１，１−ビス（３，５−ジブロモ−４−ヒドロキシフェニル）シクロヘキサン；１，１−ビス（３，５−ジメチル−４−ヒドロキシフェニル）シクロヘキサン；４，４’−［１−メチル−４−（１−メチル−エチル）−１，３−シクロヘキサンジイル］ビスフェノール（１，３ＢＨＰＭ）；４−［１−［３−（４−ヒドロキシフェニル）−４−メチルシクロヘキシル］−１−メチル−エチル］−フェノール（２，８ＢＨＰＭ）；３，８−ジヒドロキシ−５ａ，１０ｂ−ジフェニルクマラノ−２’，３’，２，３−クマラン（ＤＣＢＰ）；２−フェニル−３，３−ビス（４−ヒドロキシフェニル）フタリミジン；１，１−ビス（３−クロロ−４−ヒドロキシ−５−メチルフェニル）シクロヘキサン；１，１−ビス（３−ブロモ−４−ヒドロキシ−５−メチルフェニル）シクロヘキサン；１，１−ビス（３−クロロ−４−ヒドロキシ−５−イソプロピルフェニル）シクロヘキサン；１，１−ビス（３−ブロモ−４−ヒドロキシ−５−イソプロピルフェニル）シクロヘキサン；１，１−ビス（３−ｔ−ブチル−５−クロロ−４−ヒドロキシフェニル）シクロヘキサン；１，１−ビス（３−ブロモ−５−ｔ−ブチル−４−ヒドロキシフェニル）シクロヘキサン；１，１−ビス（３−クロロ−５−フェニル−４−ヒドロキシフェニル）シクロヘキサン；１，１−ビス（３−ブロモ−５−フェニル−４−ヒドロキシフェニル）シクロヘキサン；１，１ビス（３，５−ジソプロピル−４−ヒドロキシフェニル）シクロヘキサン；１，１−ビス（３，５−ジ−ｔ−ブチル−４−ヒドロキシフェニル）シクロヘキサン；１，１−ビス（３，５−ジフェニル−４−ヒドロキシフェニル）シクロヘキサン；１，１−ビス（４−ヒドロキシ−２，３，５，６−テトラクロロフェニル）シクロヘキサン；１，１−ビス（４−ヒドロキシ−２，３，５，６−テトラブロモフェニル）シクロヘキサン；１，１−ビス（４−ヒドロキシ−２，３，５，６−テトラメチルフェニル）シクロヘキサン；１，１−ビス（２，６−ジクロロ−３，５−ジメチル−４−ヒドロキシフェニル）シクロヘキサン；１，１−ビス（２，６−ジブロモ−３，５−ジメチル−４−ヒドロキシフェニル）シクロヘキサン；１，１−ビス（４−ヒドロキシフェニル）−３，３，５−トリメチルシクロヘキサン；１，１−ビス（３−クロロ−４−ヒドロキシフェニル）−３，３，５−トリメチルシクロヘキサン；１，１−ビス（３−ブロモ−４−ヒドロキシフェニル）−３，３，５−トリメチルシクロヘキサン；１，１−ビス（４−ヒドロキシ−３−メチルフェニル）−３，３，５−トリメチルシクロヘキサン；１，１−ビス（４−ヒドロキシ−３−イソプロピルフェニル）−３，３，５−トリメチルシクロヘキサン；１，１−ビス（３−ｔ−ブチル−４−ヒドロキシフェニル）−３，３，５−トリメチルシクロヘキサン；１，１−ビス（３−フェニル−４−ヒドロキシフェニル）−３，３，５−トリメチルシクロヘキサン；１，１−ビス（３，５−ジクロロ−４−ヒドロキシフェニル）−３，３，５−トリメチルシクロヘキサン；１，１−ビス（３，５−ジブロモ−４−ヒドロキシフェニル）−３，３，５−トリメチルシクロヘキサン；１，１−ビス（３，５−ジメチル−４−ヒドロキシフェニル）−３，３，５−トリメチルシクロヘキサン；１，１−ビス（３−クロロ−４−ヒドロキシ−５−メチルフェニル）−３，３，５−トリメチルシクロヘキサン；１，１−ビス（３−ブロモ−４−ヒドロキシ−５−メチルフェニル）−３，３，５−トリメチルシクロヘキサン；１，１−ビス（３−クロロ−４−ヒドロキシ−５−イソプロピルフェニル）−３，３，５−トリメチルシクロヘキサン；１，１−ビス（３−ブロモ−４−ヒドロキシ−５−イソプロピルフェニル）−３，３，５−トリメチルシクロヘキサン；１，１−ビス（３−ｔ−ブチル−５−クロロ−４−ヒドロキシフェニル）−３，３，５−トリメチルシクロヘキサン；１，１−ビス（３−ブロモ−５−ｔ−ブチル−４−ヒドロキシフェニル）−３，３，５−トリメチルシクロヘキサン；ビス（３−クロロ−５−フェニル−４−ヒドロキシフェニル）−３，３，５−トリメチルシクロヘキサン；１，１−ビス（３ブロモ−５−フェニル−４−ヒドロキシフェニル）−３，３，５−トリメチルシクロヘキサン；１，１−ビス（３，５−ジソプロピル−４−ヒドロキシフェニル）−３，３，５−トリメチルシクロヘキサン；１，１−ビス（３，５−ジ−ｔ−ブチル−４−ヒドロキシフェニル）−３，３，５−トリメチルシクロヘキサン；１，１−ビス（３，５−ジフェニル−４−ヒドロキシフェニル）−３，３，５−トリメチルシクロヘキサン；１，１−ビス（４−ヒドロキシ−２，３，５，６−テトラクロロフェニル）−３，３，５−トリメチルシクロヘキサン；１，１−ビス（４−ヒドロキシ−２，３，５，６−テトラブロモフェニル）−３，３，５−トリメチルシクロヘキサン；１，１−ビス（４−ヒドロキシ−２，３，５，６−テトラメチルフェニル）−３，３，５−トリメチルシクロヘキサン；１，１−ビス（２，６−ジクロロ−３，５−ジメチル−４−ヒドロキシフェニル）−３，３，５−トリメチルシクロヘキサン；１，１−ビス（２，６−ジブロモ−３，５−ジメチル−４−ヒドロキシフェニル）−３，３，５−トリメチルシクロヘキサン；４，４−ビス（４−ヒドロキシフェニル）ヘプタン；１，１−ビス（４−ヒドロキシフェニル）デカン；１，１−ビス（４−ヒドロキシフェニル）シクロドデカン；１，１−ビス（３，５−ジメチル−４−ヒドロキシフェニル）シクロドデカン；４，４’−ジヒドロキシ−１，１−ビフェニル；４，４’−ジヒドロキシ−３，３’−ジメチル−１，１−ビフェニル；４，４’−ジヒドロキシ−３，３’−ジオクチル−１，１−ビフェニル；４，４’−（３，３，５−トリメチルシクロヘキシリデン）ジフェノール；４，４’−ビス（３，５−ジメチル）ジフェノール；４，４’−ジヒドロキシジフェニルエーテル；４，４’−ジヒドロキシジフェニルチオエーテル；１，３−ビス（２−（４−ヒドロキシフェニル）−２−プロピル）ベンゼン；１，３−ビス（２−（４−ヒドロキシ−３−メチルフェニル）−２−プロピル）
ベンゼン；１，４−ビス（２−（４−ヒドロキシフェニル）−２−プロピル）ベンゼン；１，４−ビス（２−（４−ヒドロキシ−３−メチルフェニル）−２−プロピル）ベンゼン；２，４’−ジヒドロキシフェニルスルホン；４，４’−ジヒドロキシジフェニルスルホン（ＢＰＳ）；ビス（４−ヒドロキシフェニル）メタン；２，６−ジヒドロキシナフタレン；ヒドロキノン；３−（４−ヒドロキシフェニル）−１，１，３−トリメチルインダン−５−オール；１−（４−ヒドロキシフェニル）−１，３，３−トリメチルインダン−５−オール；４，４−ジヒドロキシジフェニルエーテル；４，４−ジヒドロキシ−３，３−ジクロロジフェニルエーテル；４，４−ジヒドロキシ−２，５−ジヒドロキシジフェニルエーテル；４，４−チオジフェノール；２，２，２’，２’−テトラヒドロ−３，３，３’，３’−テトラメチル−１，１’−スピロビ［１Ｈ−インデン］−６，６’−ジオール；ビス（４−ヒドロキシフェニル）アセトニトリル；ビス（４−ヒドロキシフェニル）スルホキシド；ビス（４−ヒドロキシフェニル）スルホン；９，９−ビス（４−ヒドロキシフェニル）フッ素；２，７−ジヒドロキシピレン；６，６’−ジヒドロキシ−３，３，３’，３’−テトラメチルスピロ（ビス）インダン（「スピロビインダンビスフェノール」）；３，３−ビス（４−ヒドロキシフェニル）フタリド；２，６−ジヒドロキシジベンゾ−ｐ−ジオキシン；２，６−ジヒドロキシチアントレン；２，７−ジヒドロキシフェノキサチン；２，７−ジヒドロキシ９，１０−ジメチルフェナジン；３，６−ジヒドロキシジベンゾフラン；３，６−ジヒドロキシジベンゾチオフェン；２，７−ジヒドロキシカルバゾールなど、ならびに前記ジヒドロキシ化合物の少なくとも１つを含む組合せ。
【００６４】
式（４）によって表されるビスフェノール化合物の種類の特定の例として、１，１−ビス（４−ヒドロキシフェニル）メタン、１，１−ビス（４−ヒドロキシフェニル）エタン、２，２−ビス（４−ヒドロキシフェニル）プロパン（以後「ビスフェノールＡ」または「ＢＰＡ」）、２，２−ビス（４−ヒドロキシフェニル）ブタン、２，２−ビス（４−ヒドロキシフェニル）オクタン、１，１−ビス（４−ヒドロキシフェニル）プロパン、１，１−ビス（４−ヒドロキシフェニル）ｎ−ブタン、２，２−ビス（４−ヒドロキシ−１−メチルフェニル）プロパン、１，１−ビス（４−ヒドロキシ−ｔ−ブチルフェニル）プロパン、３，３−ビス（４−ヒドロキシフェニル）フタリミジン、２−フェニル−３，３−ビス（４−ヒドロキシフェニル）フタリミジン、１，１−ビス（４−ヒドロキシフェニル）−３，３，５−トリメチルシクロヘキサン、および１，１−ビス（４−ヒドロキシ−３−メチルフェニル）シクロヘキサンが挙げられる。前記ジヒドロキシ化合物の少なくとも１つを含む組合せも使用し得る。
【００６５】
一実施形態では、ポリカーボネートは、式（Ａ−２）
【００６６】
【化１４】
2009526899.tif 000015
【００６７】
［式中、ｐ、ｑ、Ｒａ、ＲｂおよびＸａは上記の通りである］
のカーボネート反復構造単位を含み得る。
【００６８】
他の実施形態では、ポリカーボネートは、式（Ａ−３）のカーボネート反復構造単位、すなわち、ＢＰＡ単位を含み得る。
【００６９】
【化１５】
2009526899.tif 000016
【００７０】
分枝ポリカーボネート、および線状ポリカーボネートと分枝ポリカーボネートのブレンドも有用である。分枝ポリカーボネートは、重合中に分枝剤を添加することによって調製し得る。これらの分枝剤として、ヒドロキシル、カルボキシル、カルボン酸無水物、ハロホルミル、および前記官能基の混合物から選択される少なくとも３つの官能基を含有する多官能性有機化合物が挙げられる。具体的な例として、トリメリト酸、トリメリト酸無水物、トリメリト酸トリクロリド、トリス−ｐ−ヒドロキシフェニルエタン、イサチン−ビスフェノール、トリスフェノールＴＣ（１，３，５−トリス（（ｐ−ヒドロキシフェニル）イソプロピル）ベンゼン）、トリスフェノールＰＡ（４（４（１，１−ビス（ｐ−ヒドロキシフェニル）−エチル）α，α−ジメチルベンジル）フェノール）、４−クロロホルミルフタル酸無水物、トリメシン酸、およびベンゾフェノンテトラカルボン酸が挙げられる。分枝剤は、ポリカーボネートの０．０５から２．０重量％の濃度で添加し得る。ポリカーボネート末端基の種類はすべて、こうした末端基が、ポリカーボネート生成物の所望の特性に著しい影響を与えないという条件で、ポリカーボネート中で有用であると企図されている。
【００７１】
試料濃度１ｍｇ／ｍｌで架橋スチレン−ジビニルベンゼンカラムを使用してゲル透過クロマトグラフィー（ＧＰＣ）によって測定し、ポリカーボネート標準で較正した場合、ポリカーボネートは、約２０，０００から約３７，０００、より詳細には約２２，０００から約３０，０００、最も詳細には約２２，０００から約２８，０００の重量平均分子量（Ｍｗ）を有し得る。
【００７２】
他の実施形態では、難燃性組成物の成分（ｉ）は、高流動性ＰＣ、普通流動性ＰＣ（１００Ｇｒａｄｅ  ＰＣ）、またはそれらの混合物を含む。高流動性ＰＣは、例えば、分子量約２１，６００から２２，２００（分子量は、ポリカーボネート標準を使用するゲル透過クロマトグラフィー測定に基づく）を有するビスフェノールＡポリカーボネートホモポリマーを含み得る。普通流動性ＰＣは、例えば、分子量約２９，５００から３０，３００を有するビスフェノールＡポリカーボネートホモポリマーを含み得る。
【００７３】
一実施形態では、高流動性ＰＣと普通流動性ＰＣの混合物は、成分（ｉ）として使用される。高流動性ＰＣと普通流動性ＰＣ間の重量比は、約５：９５から約９５：５、詳細には約１０：９０から約９０：１０、より詳細には約２０：８０から約８０：２０の範囲であってよい。
【００７４】
一実施形態では、ポリカーボネートは、薄い物品を製造するのに適した流動特性を有する。メルトボリュームフローレート（ＭＶＲと略称することが多い）では、所定の温度および負荷におけるオリフィスからの熱可塑性プラスチックの押出速度が測定される。薄い物品を形成するのに適したポリカーボネートは、ＡＳＴＭ  Ｄ１２３８−０４に従って３００℃／１．２ｋｇで測定した場合、０．５から８０立方センチメートル／１０分（ｃｃ／１０分）のＭＶＲを有し得る。特定の実施形態では、適切なポリカーボネート組成物は、ＡＳＴＭ  Ｄ１２３８−０４に従って３００℃／１．２ｋｇで測定した場合、０．５から５０ｃｃ／１０分、詳細には、１から２５ｃｃ／１０分、より詳細には、３から２０ｃｃ／１０分のＭＶＲを有する。様々な流動特性のポリカーボネートの混合物を使用することによって全体として所望の流動特性を実現し得る。
【００７５】
本開示のポリカーボネートは、カーボネート鎖単位と他の単位とを含むコポリマーを含み得る。適切な特定のコポリマーは、コポリエステル−ポリカーボネートおよびポリエステル−カーボネートとしても知られるポリエステル−ポリカーボネートである。ポリカーボネートとポリエステル−ポリカーボネートの組合せも使用し得る。本明細書では、「組合せ」は、混合物、ブレンド、アロイ、反応生成物などすべてを含む。
【００７６】
しかし、組成物中のポリエステル−ポリカーボネートおよび／またはポリエステルの量は、組成物のＦＲ特性に悪い影響を与えないような低い濃度に維持するべきである。例えば、ポリエステル−ポリカーボネートおよび／またはポリエステルの量は、微量であってよく、またはゼロと同程度に低いものであってよい。
【００７７】
適切なポリカーボネートは、界面重合および溶融重合などの方法によって製造し得る。界面重合に対する反応条件は、変更し得るが、例示的な方法は、一般に、二価フェノール反応物質をカセイソーダまたは炭酸カリウム水溶液に溶解または分散させるステップと、生成混合物を適切な水不混和性溶媒媒体に加えるステップと、ｐＨを制御した条件、例えば、８から１１で、トリエチルアミンや相間移動触媒などの適切な触媒の存在下で、反応物質をカーボネート前駆体と接触させるステップとを含む。最も普通に使用される、水不混和性溶媒として、塩化メチレン、１，２−ジクロロエタン、クロロベンゼン、トルエンなどが挙げられる。適切なカーボネート前駆体として、例えば、臭化カルボニルや塩化カルボニルなどのハロゲン化カルボニル、または二価フェノールのビスハロホルメート（例えば、ビスフェノールＡ、ヒドロキノンなどのビスクロロホルメート）やグリコール（例えば、エチレングリコール、ネオペンチルグリコール、ポリエチレングリコールなどのビスハロホルメート）などのハロホルメートが挙げられる。前記の種類のカーボネート前駆体の少なくとも１つを含む組合せも使用し得る。
【００７８】
連鎖停止剤（キャッピング剤とも呼ばれる）を重合中に含ませてもよい。連鎖停止剤は、分子量成長速度を制限し、それによってポリカーボネートの分子量を制御する。連鎖停止剤は、モノフェノール化合物、塩化モノカルボン酸、および／またはモノクロロホルメートのうちの少なくとも１つであってよい。
【００７９】
例えば、連鎖停止剤として適切なモノフェノール化合物として、フェノール、Ｃ１〜Ｃ２２アルキル置換フェノール、ｐ−クミルフェノール、ｐ−第三級ブチルフェノール、ヒドロキシジフェニルなどの単環式フェノール；ｐ−メトキシフェノールなどのジフェノールのモノエーテルが挙げられる。アルキル置換フェノールとして、炭素原子８から９個を有する分枝鎖アルキル置換基を含むフェノールが挙げられる。モノフェノールＵＶ吸収剤をキャッピング剤として使用してもよい。そうした化合物として、４−置換−２−ヒドロキシベンゾフェノンおよびその誘導体、サリチル酸アリール、レゾルシノールモノベンゾエート、２−（２−ヒドロキシアリール）ベンゾトリアゾールおよびそれらの誘導体などのジフェノールのモノエステル、２−（２−ヒドロキシアリール）−１，３，５−トリアジンおよびその誘導体などが挙げられる。詳細には、モノフェノール連鎖停止剤として、フェノール、ｐ−クミルフェノール、および／またはレゾルシノールモノベンゾエートが挙げられる。
【００８０】
塩化モノカルボン酸も連鎖停止剤として適切であり得る。これらとして、塩化ベンゾイル、Ｃ１〜Ｃ２２アルキル置換塩化ベンゾイル、塩化トルオイル、ハロゲン置換塩化ベンゾイル、塩化ブロモベンゾイル、塩化シンナモイル、塩化４−ナドイミドベンゾイル、およびそれらの混合物などの単環式塩化モノカルボン酸；塩化トリメリト酸無水物、および塩化ナフトイルなどの多環式塩化モノカルボン酸；単環式および多環式塩化モノカルボン酸の混合物が挙げられる。炭素原子最高２２個を有する脂肪族モノカルボン酸の塩化物が適切である。塩化アクリロイルおよび塩化メタクリロイルなどの脂肪族モノカルボン酸の官能化塩化物も適切である。フェニルクロロホルメート、アルキル置換フェニルクロロホルメート、ｐ−クミルフェニルクロロホルメート、トルエンクロロホルメート、およびそれらの混合物などの、単環式モノクロロホルメートを含めてのモノクロロホルメートも適切である。
【００８１】
一実施形態では、ポリエステル−ポリカーボネートは、界面重合によって調製し得る。ジカルボン酸を利用するのではなく、対応する酸ハロゲン化物、特に二塩化酸および二臭化酸などの酸の反応性誘導体を用いることが可能であり、好ましくさえある場合がある。したがって、例えば、イソフタル酸、テレフタル酸、またはそれらの混合物を使用する代わりに、二塩化イソフタロイル、二塩化テレフタロイル、およびそれらの混合物を用いることが可能である。
【００８２】
使用し得る相間移動触媒には、式（Ｒ３）４Ｑ＋Ｘの触媒があり、ここで、それぞれのＲ３は、同じでも異なっていてもよく、Ｃ１〜１０アルキル基であり、Ｑは、窒素またはリン原子であり、およびＸは、ハロゲン原子、またはＣ１〜８アルコキシ基、またはＣ６〜１８アリールオキシ基である。適切な相間移動触媒として、例えば、［ＣＨ３（ＣＨ２）３］４ＮＸ、［ＣＨ３（ＣＨ２）３］４ＰＸ、［ＣＨ３（ＣＨ２）５］４ＮＸ、［ＣＨ３（ＣＨ２）６］４ＮＸ、［ＣＨ３（ＣＨ２）４］４ＮＸ、ＣＨ３［ＣＨ３（ＣＨ２）３］３ＮＸ、およびＣＨ３［ＣＨ３（ＣＨ２）２］３ＮＸが挙げられ、Ｘは、Ｃｌ−、Ｂｒ−、Ｃ１〜８アルコキシ基、またはＣ６〜１８アリールオキシ基である。一実施形態では、相間移動触媒の有効量は、ホスゲン化用混合物中のビスフェノールの重量に対して０．１から１０重量％であってよい。他の実施形態では、相間移動触媒の有効量は、ホスゲン化用混合物中のビスフェノールの重量に対して０．５から２重量％であってよい。
【００８３】
あるいは、溶融法を使用することによってポリカーボネートを作製することもできる。一般に、溶融重合法では、ポリカーボネートは、バンバリー（登録商標）ミキサー、２軸押出機などにおいてエステル交換触媒の存在下、溶融状態でジヒドロキシ反応物質（複数可）と、ジフェニルカーボネートなどのジアリールカーボネートエステルとを共反応させることにより均一な分散物を形成することによって調製し得る。揮発性一価フェノールは、蒸留によって溶融反応物質から除去され、ポリマーは、溶融残渣として単離される。
【００８４】
ポリカーボネートは、ポリシロキサン−ポリカーボネートとも呼ばれるポリシロキサン−ポリカーボネートコポリマーも含み得る。コポリマーのポリシロキサン（本明細書では「ポリジオルガノシロキサン」とも呼ばれる）ブロックは、式（８）のシロキサン反復単位（本明細書では「ジオルガノシロキサン単位」とも呼ばれる）を含む
【００８５】
【化１６】
2009526899.tif 000017
【００８６】
［式中、Ｒのそれぞれの出現は、同じでも異なっていてもよく、Ｃ１〜１３一価有機基である］。例えば、Ｒは、独立に、Ｃｌ〜Ｃｌ３アルキル基、Ｃ１〜Ｃ１３アルコキシ基、Ｃ２〜Ｃ１３アルケニル基、Ｃ２〜Ｃ１３アルケニルオキシ基、Ｃ３〜Ｃ６シクロアルキル基、Ｃ３〜Ｃ６シクロアルコキシ基、Ｃ６〜Ｃ１４アリール基、Ｃ６〜Ｃ１０アリールオキシ基、Ｃ７〜Ｃ１３アリールアルキル基、Ｃ７〜Ｃ１３アリールアルコキシ基、Ｃ７〜Ｃ１３アルキルアリール基、またはＣ７〜Ｃ１３アルキルアリールオキシ基であってよい。前記の基は、フッ素、塩素、臭素、またはヨウ素、あるいはそれらの組合せによって全部または一部ハロゲン化されていてもよい。前記Ｒ基の組合せは、同じコポリマー中で使用してもよい。
【００８７】
式（８）中のＤの値は、熱可塑性組成物中のそれぞれの成分の種類および相対量、組成物の所望の特性、および類似の考察事項に応じて広範囲に変わってもよい。一般に、Ｄは、平均値２から１，０００、詳細には２から５００、より詳細には５から１００であってよい。一実施形態では、Ｄは、平均値１０から７５であり、さらなる他の実施形態では、Ｄは、平均値４０から６０である。Ｄがより小さい値、例えば、４０未満では、比較的多量のポリカーボネート−ポリシロキサンコポリマーを使用することが望ましい場合がある。反対に、Ｄがより大きい値、例えば、４０を超える場合では、比較的小量のポリカーボネート−ポリシロキサンコポリマーを使用することが必要である場合がある。
【００８８】
第１および第２（またはそれを超える）のポリシロキサン−ポリカーボネートコポリマーの組合せを使用してもよく、第１コポリマーのＤの平均値は、第２コポリマーのＤの平均値未満である。
【００８９】
一実施形態では、ポリジオルガノシロキサンブロックは、式（９）の反復構造単位によって提供される
【００９０】
【化１７】
2009526899.tif 000018
【００９１】
［式中、Ｄは、上記で定義した通りであり、Ｒは、それぞれ独立に、同じでも異なっていてもよく、上記で定義した通りであり、Ａｒは、それぞれ独立に、同じでも異なっていてもよく、置換または非置換Ｃ６〜Ｃ３０アリーレン基であり、その結合は、芳香族部分に直接結合している］。式（９）中の適切なＡｒ基は、Ｃ６〜Ｃ３０ジヒドロキシアリーレン化合物、例えば、上記式（３）、（４）、または（７）のジヒドロキシアリーレン化合物から誘導してもよい。前記のジヒドロキシアリーレン化合物の少なくとも１つを含む組合せも使用し得る。適切なジヒドロキシアリーレン化合物の特定の例は、１，１−ビス（４−ヒドロキシフェニル）メタン、１，１−ビス（４−ヒドロキシフェニル）エタン、２，２−ビス（４−ヒドロキシフェニル）プロパン、２，２−ビス（４−ヒドロキシフェニル）ブタン、２，２−ビス（４−ヒドロキシフェニル）オクタン、１，１−ビス（４−ヒドロキシフェニル）プロパン、１，１−ビス（４−ヒドロキシフェニル）ｎ−ブタン、２，２−ビス（４−ヒドロキシ−１−メチルフェニル）プロパン、１，１−ビス（４−ヒドロキシフェニル）シクロヘキサン、ビス（４−ヒドロキシフェニルスルフィド）、および１，１−ビス（４−ヒドロキシ−ｔ−ブチルフェニル）プロパンである。前記ジヒドロキシ化合物の少なくとも１つを含む組合せも使用し得る。
【００９２】
式（９）の単位は、式（１０）の対応するジヒドロキシ化合物から誘導し得る
【００９３】
【化１８】
2009526899.tif 000019
【００９４】
［式中、Ｒ、Ａｒ、およびＤは、上記の通りである］。式（１０）の化合物は、相間移動条件下で、ジヒドロキシアリーレン化合物を、例えば、α、ω−ビスアセトキシポリジオルガノシロキサンと反応させることによって得ることができる。
【００９５】
他の実施形態では、ポリジオルガノシロキサンブロックは、式（１１）の単位を含み
【００９６】
【化１９】
2009526899.tif 000020
【００９７】
［式中、ＲおよびＤは、上記の通りであり、Ｒ１の出現は、それぞれ独立に、二価のＣ１〜Ｃ３０アルキレンである］、重合ポリシロキサン単位は、その対応するジヒドロキシ化合物の反応残基である。特定の実施形態では、ポリジオルガノシロキサンブロックは、式（１２）の反復構造単位によって提供される
【００９８】
【化２０】
2009526899.tif 000021
【００９９】
［式中、ＲおよびＤは、上記で定義した通りである］。式（１２）中のＲ２は、それぞれ独立に、二価のＣ２〜Ｃ８脂肪族基である。式（１２）中のそれぞれのＭは、同じでも異なっていてもよく、ハロゲン、シアノ、ニトロ、Ｃ１〜Ｃ８アルキルチオ、Ｃ１〜Ｃ８アルキル、Ｃｌ〜Ｃ８アルコキシ、Ｃ２〜Ｃ８アルケニル、Ｃ２〜Ｃ８アルケニルオキシ基、Ｃ３〜Ｃ８シクロアルキル、Ｃ３〜Ｃ８シクロアルコキシ、Ｃ６〜Ｃ１０アリール、Ｃ６〜Ｃ１０アリールオキシ、Ｃ７〜Ｃ１２アリールアルキル、Ｃ７〜Ｃ１２アリールアルコキシ、Ｃ７〜Ｃ１２アルキルアリール、またはＣ７〜Ｃ１２アルキルアリールオキシであってよく、ｎは、それぞれ独立に、０、１、２、３、または４である。
【０１００】
一実施形態では、Ｍは、ブロモまたはクロロ、メチル、エチルもしくはプロピルなどのアルキル基、メトキシ、エトキシもしくはプロポキシなどのアルコキシ基、またはフェニル、クロロフェニルもしくはトリルなどのアリール基；Ｒ２は、ジメチレン、トリメチレン、またはテトラメチレン基であり、Ｒは、Ｃ１〜８アルキル、トリフルオロプロピル、シアノアルキルなどのハロアルキル、あるいはフェニル、クロロフェニル、またはトリルなどのアリールである。他の実施形態では、Ｒは、メチル、またはメチルとトリフルオロプロピルの混合物、またはメチルとフェニルの混合物である。さらなる他の実施形態では、Ｍはメトキシ、ｎは１、Ｒ２は、二価のＣ１〜Ｃ３脂肪族基、およびＲはメチルである。
【０１０１】
式（１２）の単位は、対応するジヒドロキシポリジオルガノシロキサン（１３）から誘導し得る
【０１０２】
【化２１】
2009526899.tif 000022
【０１０３】
［式中、Ｒ、Ｄ、Ｍ、Ｒ２、およびｎは、上記の通りである］。かかるジヒドロキシポリシロキサンは、式（１４）のシロキサンヒドリド間の白金触媒付加を実施することによって作製し得る
【０１０４】
【化２２】
2009526899.tif 000023
【０１０５】
［式中、ＲおよびＤは、既に定義した通りであり、脂肪族部分が不飽和の一価フェノールである］。適切な脂肪族部分が不飽和の一価フェノールとして、例えば、オイゲノール、２−アリルフェノール、４−アリル−２−メチルフェノール、４−アリル−２−フェニルフェノール、４−アリル−２−ブロモフェノール、４−アリル−２−ｔ−ブトキシフェノール、４−フェニル−２−フェニルフェノール、２−メチル−４−プロピルフェノール、２−アリル−４，６−ジメチルフェノール、２−アリル−４−ブロモ−６−メチルフェノール、２−アリル−６−メトキシ−４−メチルフェノールおよび２−アリル−４，６−ジメチルフェノールが挙げられた。前記の少なくとも１つを含む混合物も使用し得る。
【０１０６】
他の実施形態では、ポリシロキサン−ポリカーボネートは、５０から９９重量％のカーボネート単位と、１から５０重量％のシロキサン単位とを含み得る。この範囲内において、ポリシロキサン−ポリカーボネートコポリマーは、７０から９８重量％、詳細には７５から９７重量％のカーボネート単位と、２から３０重量％、詳細には３から２５重量％のシロキサン単位とを含み得る。
【０１０７】
一実施形態では、ポリシロキサン−ポリカーボネートは、試料濃度１ｍｇ／ｍｌで、架橋スチレン−ジビニルベンゼンカラムを用いてゲル浸透クロマトグラフィーによって測定し、ポリカーボネート標準で較正した場合、２，０００から１００，０００、詳細には５，０００から５０，０００の重量平均分子量を有し得る。
【０１０８】
いかなる特定の理論にも拘束されることを望まないが、ＫＳＳとＮａＴＳ間には１つの相乗効果が存在し、ＫＳＳ、ＮａＴＳおよびシリコーン添加剤（ＳＩ−ＡＤＤＩＴＩＶＥ  １またはＳＩ−ＡＤＤＩＴＩＶＥ  ２）間にも相乗効果が存在すると考えられている。ＮａＴＳ／ＫＳＳ／シリコーン添加剤では、透明ポリカーボネート組成物は、透明ポリカーボネートの工業グレードの通常のゲージである３．０ｍｍでＵＬ９４  Ｖ０に合格することができる。比較では、最初の実験によって、シリコーン添加剤、ＫＳＳ／シリコーン添加剤またはＮａＴＳ／シリコーン添加剤の組合せは同じ厚さでＵＬ９４  Ｖ０試験に確実には合格できないことが分かった。一実施形態では、ある傾向、すなわち、ＮａＴＳ添加率が高く、ＫＳＳ添加率が低いほど難燃性能が良好であることが見出された。ＫＳＳ添加率を０．３％から＜０．１％に低減させた場合、透明ＰＣの組成物は、３．０ｍｍでＵＬ９４  Ｖ０に確実に到達し得る。例えば、ＫＳＳ０．０１ｐｈｒおよびＮａＴＳ０．０２ｐｈｒを含む調合物は、３．０ｍｍでＶ０を達成する。組成物のコストは、より安価な原料およびより低い添加率のために低くなり、適切には、該組成物を使用することによって成形および押出物品を作製し得る。
【０１０９】
一実施形態では、本開示は、透明でハロゲンを含まない、熱可塑性組成物などの難燃性組成物を提供する。該組成物は、
（ｉ）ポリカーボネート１００重量部と、
（ｉｉ）芳香族スルホンスルホン酸約０．０００１重量部から約０．２重量部と、
（ｉｉｉ）芳香族スルホン酸約０．００２重量部から約０．２重量部と、
（ｉｖ）任意選択でシロキサンオリゴマー約０．０５重量部から約２重量部と
（ｖ）加水分解用安定剤、衝撃改質剤、フィラー／補強剤、視覚効果増強剤、酸化防止剤、熱安定剤、光安定剤、紫外光吸収剤、可塑剤、離型剤、潤滑剤、帯電防止剤、顔料、染料、難燃剤、加工助剤、放射線安定剤、およびそれらの組合せからなる群から選択される１つまたは複数の任意選択の添加剤と
を含む。
【０１１０】
多様な実施形態では、組成物中に通常組み込まれる添加剤は、組成物の所望の特性に悪い影響を及ぼさないように選択される。添加剤の混合物も使用し得る。かかる添加剤は、組成物を形成するための成分を混合する際、適切な時間で混合し得る。
【０１１１】
本開示の組成物は、エステルおよび／またはカーボネート基の加水分解を低減するための１つまたは複数の加水分解用安定剤を含み得る。通常の加水分解用安定剤として、２，２’，６，６’−テトライソプロピルジフェニルカルボジイミドのような位置２および２’で置換された芳香族および／または脂環式モノカルボジ―イミドなどのカルボジイミド系添加剤を挙げ得る。分子量が５００グラム／モルを超えるポリカルボジイミドも適切である。加水分解用安定剤として有用な他の化合物として、エポキシ修飾アクリル酸オリゴマーまたはポリマー、および脂環式エポキシドに基づくオリゴマーが挙げられる。適切なエポキシ官能化安定剤の具体的な例として、Ｕｎｉｏｎ  Ｃａｒｂｉｄｅ  Ｃｏｒｐｏｒａｔｉｏｎ（Ｄｏｗ  Ｃｈｅｍｉｃａｌの子会社）、Ｄａｎｂｕｒｙ、ＣＴから供給される脂環式エポキシド樹脂、ＥＲＬ−４２２１；およびＪｏｈｎｓｏｎ  Ｐｏｌｙｍｅｒ  Ｉｎｃ、Ｓｔｕｒｔｅｖａｎｔ、ＷＩから入手可能なＪＯＮＣＲＹＬ（登録商標）ＡＤＲ−４３００およびＪＯＮＣＲＹＬ（登録商標）ＡＤＲ−４３６８が挙げられる。存在する場合、加水分解用安定剤は、熱可塑性組成物に使用されるポリカーボネートの重量に対して０．０５から１重量％、詳細には０．１から０．５重量％、より詳細には０．１２から０．３重量％の量において使用し得る。
【０１１２】
組成物は、顔料および／または染料添加剤などの着色剤を含み得る。適切な顔料として、例えば、酸化亜鉛、二酸化チタン、酸化鉄などの金属酸化物および混合金属酸化物などの無機顔料；硫化亜鉛などのスルフィド；アルミネート；ナトリウムスルホシリケート、スルフェート、クロメートなど；カーボンブラック；亜鉛フェライト；ウルトラマリンブルー；茶色顔料２４；赤色顔料１０１；黄色顔料１１９；アゾ、ジアゾ、キナクリドン、ペリレン、ナフタレンテトラカルボン酸、フラバントロン、イソインドリノン、テトラクロロイソインドリノン、アントラキノン、アンタントロン、ジオキサジン、フタロシアニン、およびアゾレーキなどの有機顔料；青色顔料６０、赤色顔料１２２、赤色顔料１４９、赤色顔料１７７、赤色顔料１７９、赤色顔料２０２、紫色顔料２９、青色顔料１５、緑色顔料７、黄色顔料１４７、および、黄色顔料１５０、または前記顔料の少なくとも１つを含む組合せが挙げられる。存在する場合、顔料は、熱可塑性組成物に使用されるポリカーボネートの重量に対して０．０１から１０重量％の量において使用し得る。
【０１１３】
適切な染料は、有機材料でよく、例えば、クマリン４６０（青）、クマリン６（緑）、ナイル赤などのクマリン染料；ランタニド錯体；炭化水素および置換炭化水素染料；多環式芳香族炭化水素染料；オキサゾールまたはオキサジアゾール染料などの蛍光染料；アリール−またはヘテロアリール置換ポリ（Ｃ２〜８）オレフィン染料；カルボシアニン染料；インダントロン染料；フタロシアニン染料；オキサジン染料；カルボスチリル染料；ナフタレンテトラカルボン酸染料；ポルフィリン染料；ビス（スチリル）ビフェニル染料；アクリジン染料；アントラキノン染料；シアニン染料；メチン染料；アリールメタン染料；アゾ染料；インジゴイド染料、チオインジゴイド染料、ジアゾニウム染料；ニトロ染料；キノンイミン染料；アミノケトン染料；テトラゾリウム染料；チアゾール染料；ペリレン染料、ペリノン染料；ビスベンゾオキサゾリルチオフェン（ＢＢＯＴ）；トリアリールメタン染料；キサンテン染料；チオキサンテン染料；ナフタルイミド染料；ラクトン染料；近赤外波長を吸収し、可視波長を発光するアンチストークスシフト染料などのフルオロフォア；７−アミノ−４−メチルクマリンなどの発光染料；３−（２’−ベンゾチアゾリル）−７−ジエチルアミノクマリン；２−（４−ビフェニリル）−５−（４−ｔ−ブチルフェニル）−１，３，４−オキサジアゾール；２，５−ビス−（４−ビフェニリル）−オキサゾール；２，２’−ジメチル−ｐ−クアテルフェニル；２，２−ジメチル−ｐ−テルフェニル；３，５，３’ ’ ’ ’，５’ ’ ’ ’−テトラ−ｔ−ブチル−ｐ−キンクフェニル；２，５−ジフェニルフラン；２，５−ジフェニルオキサゾール；４，４’−ジフェニルスチルベン；４−ジシアノメチレン−２−メチル−６−（ｐ−ジメチルアミノスチリル）−４Ｈ−ピラン；１，１’−ジエチル−２，２’−カルボシアニンヨージド；３，３’−ジエチル−４，４’，５，５’−ジベンゾチアトリカルボシアニンヨージド；７−ジメチルアミノ−１−メチル−４−メトキシ−８−アザキノロン−２；７−ジメチルアミノ−４−メチルキノロン−２；２−（４−（４−ジメチルアミノフェニル）−１，３−ブタジエニル）−３−エチルベンゾチアゾリウムペルクロレート；３−ジエチルアミノ−７−ジエチルイミノフェノキサゾニウムペルクロレート；２−（１−ナフチル）−５−フェニルオキサゾール；２，２’−ｐ−フェニレン−ビス（５−フェニルオキサゾール）；ローダミン７００；ローダミン８００；ピレン；クリセン；ルブレン；コロネンなど、または前記染料の少なくとも１つを含む組合せが挙げられる。存在する場合、染料は、熱可塑性組成物で使用されるポリカーボネートの全重量に対して、０．０１から１０重量％の量において使用し得る。
【０１１４】
組成物は、その耐衝撃性を増加させるために衝撃改質剤を任意選択で含むことができ、該衝撃改質剤は、組成物の所望の特性に悪い影響を与えない量において存在する。これらの衝撃改質剤は、（ｉ）１０℃未満、より詳細には−１０℃未満、またはより詳細には−４０℃から−８０℃のＴｇを有するエラストマー性（すなわち、ゴム状の）ポリマー基材と、（ｉｉ）エラストマー性ポリマー基材にグラフト化された剛性ポリマースーパーストレート（ｓｕｐｅｒｓｔｒａｔｅ）とを含むエラストマー修飾グラフトコポリマーを含む。周知のように、エラストマー修飾グラフトコポリマーは、最初にエラストマー性ポリマーを用意するステップと、次いでエラストマーの存在下で剛性相の成分モノマー（複数可）を重合させることによってグラフトコポリマーを得るステップとによって調製し得る。グラフトは、エラストマーコアに対してグラフト分枝またはシェルとして結合し得る。シェルは、単に物理的にコアを封入してもよいし、またはシェルは、部分的もしくは基本的に完全にコアにグラフト化されてもよい。
【０１１５】
エラストマー相として使用するのに適した材料として、例えば、共役ジエンゴム；共役ジエンと５０重量％未満の共重合可能なモノマーのコポリマー；エチレンプロピレンコポリマー（ＥＰＲ）やエチレン−プロピレン−ジエンモノマーゴム（ＥＰＤＭ）などのオレフィンゴム；エチレン−酢酸ビニルゴム；シリコーンゴム；エラストマー性（メタ）アクリル酸Ｃ１〜８アルキル；（メタ）アクリル酸Ｃ１〜８アルキルとブタジエンおよび／またはスチレンのエラストマー性コポリマー；または前記エラストマーの少なくとも１つを含む組合せが挙げられる。
【０１１６】
エラストマー相を調製するために適した共役ジエンモノマーは、式（１５）である
【０１１７】
【化２３】
2009526899.tif 000024
【０１１８】
［式中、Ｘｂは、それぞれ独立に、水素、Ｃ１〜Ｃ５アルキルなどである］。使用し得る共役ジエンモノマーの例は、ブタジエン、イソプレン、ｌ，３−ヘプタジエン、メチル−ｌ，３−ペンタジエン、２，３−ジメチル−１，３−ブタジエン、２−エチル−１，３−ペンタジエン；１，３−および２，４−ヘキサジエンなど、ならびに前記共役ジエンモノマーの少なくとも１つを含む混合物である。特定の共役ジエンホモポリマーとして、ポリブタジエンおよびポリイソプレンが挙げられる。
【０１１９】
共役ジエンゴムのコポリマー、例えば、共役ジエンとそれらと共重合可能な１つまたは複数のモノマーの水性ラジカルエマルジョン重合によって生成するものも使用し得る。ビニル芳香族化合物は、エチレン性不飽和ニトリルモノマーと共重合することによってコポリマーを形成することができ、ビニル芳香族化合物は、式（１６）のモノマーを含み得る
【０１２０】
【化２４】
2009526899.tif 000025
【０１２１】
［式中、Ｘｃは、それぞれ独立に、水素、Ｃ１〜Ｃ１２アルキル、Ｃ３〜Ｃ１２シクロアルキル、Ｃ６〜Ｃ１２アリール、Ｃ７〜Ｃ１２アリールアルキル、Ｃ７〜Ｃ１２アルキルアリール、Ｃ１〜Ｃ１２アルコキシ、Ｃ３〜Ｃ１２シクロアルコキシ、Ｃ６〜Ｃ１２アリールオキシ、クロロ、ブロモ、またはヒドロキシであり、Ｒは、水素、Ｃ１〜Ｃ５アルキル、ブロモ、またはクロロである］。使用し得る適切なモノビニル芳香族モノマーの例として、スチレン、３−メチルスチレン、３，５−ジエチルスチレン、４−ｎ−プロピルスチレン、α−メチルスチレン、α−メチルビニルトルエン、α−クロロスチレン、α−ブロモスチレン、ジクロロスチレン、ジブロモスチレン、テトラクロロスチレンなど、および前記化合物の少なくとも１つを含む組合せが挙げられる。スチレンおよび／またはα−メチルスチレンは、共役ジエンモノマーと共重合可能なモノマーとして使用し得る。
【０１２２】
共役ジエンと共重合し得る他のモノマーは、イタコン酸、アクリルアミド、Ｎ−置換アクリルアミドまたはメタクリルアミド、無水マレイン酸、マレイミド、Ｎ−アルキル−、アリール−、またはハロアリール置換マレイミド、（メタ）アクリル酸グリシジル、および一般式（１７）のモノマーなどのモノビニルモノマーである
【０１２３】
【化２５】
2009526899.tif 000026
【０１２４】
［式中、Ｒは、水素、Ｃ１〜Ｃ５アルキル、ブロモ、またはクロロであり、Ｘｃは、Ｃ１〜Ｃ１２アルコキシカルボニル、Ｃ１〜Ｃ１２アリールオキシカルボニル、ヒドロキシカルボニルなどである］。式（１７）のモノマーの例として、アクリル酸、（メタ）アクリル酸メチル、（メタ）アクリル酸エチル、（メタ）アクリル酸ｎ−ブチル、（メタ）アクリル酸ｔ−ブチル、（メタ）アクリル酸ｎ−プロピル、（メタ）アクリル酸イソプロピル、（メタ）アクリル酸２−エチルヘキシルなど、および前記モノマーの少なくとも１つを含む組合せが挙げられる。アクリル酸ｎ−ブチル、アクリル酸エチル、およびアクリル酸２−エチルヘキシルなどのモノマーは、共役ジエンモノマーと共重合可能なモノマーとして通常使用される。前記モノビニルモノマーとモノビニル芳香族モノマーの混合物も使用し得る。
【０１２５】
エラストマー相として使用するのに適した適切な（メタ）アクリレートモノマーは、（メタ）アクリル酸Ｃ１〜８アルキル、特にアクリル酸Ｃ４〜６アルキル、例えば、アクリル酸ｎ−ブチル、アクリル酸ｔ−ブチル、アクリル酸ｎ−プロピル、アクリル酸イソプロピル、アクリル酸２−エチルヘキシルなど、および前記モノマーの少なくとも１つを含む組合せの架橋した粒子状エマルジョンホモポリマーまたはコポリマーであってよい。（メタ）アクリル酸Ｃ１〜８アルキルモノマーは、最高１５重量％の式（１５）、（１６）、または（１７）のコモノマーとの混合において任意選択で重合し得る。コモノマーの例として、限定されないが、ブタジエン、イソプレン、スチレン、メタクリル酸メチル、メタクリル酸フェニル、メタクリル酸フェネチル、Ｎ−シクロヘキシルアクリルアミド、ビニルメチルエーテル、および前記コモノマーの少なくとも１つを含む混合物が挙げられる。任意選択で、最高５重量％の多官能性架橋コモノマー、例えば、ジビニルベンゼン、グリコールビスアクリレートなどのアルキレンジオールジ（メタ）アクリレート、アルキレントリオールトリ（メタ）アクリレート、ポリエステルジ（メタ）アクリレート、ビスアクリルアミド、トリアリルシアヌレート、トリアリルイソシアヌレート、（メタ）アクリル酸アリル、マレイン酸ジアリル、フマール酸ジアリル、アジピン酸ジアリル、クエン酸のトリアリルエステル、リン酸のトリアリルエステルなど、ならびに前記架橋剤の少なくとも１つを含む組合せが、存在してよい。
【０１２６】
エラストマー相は、バルク−サスペンジョン、エマルジョン−バルク、バルク−溶液、または他の技法などのマス、エマルジョン、サスペンジョン、溶液、または組合せ法によって、連続、セミ回分式、または回分法を使用して重合し得る。エラストマー基材の粒径は、重要でない。エマルジョン系重合ゴムラテックスでは、例えば、０．００１から２５μｍ、詳細には０．０１から１５μｍ、さらにより詳細には０．１から８μｍの平均粒径を使用し得る。バルク重合ゴム基材には、０．５から１０μｍ、詳細には０．６から１．５μｍの粒径を使用し得る。粒径は、簡単な光透過率法、または毛細管流体力学クロマトグラフィー（ＣＨＤＦ）によって測定し得る。エラストマー相は、粒状の中位架橋共役ブタジエン、またはＣ４〜６アルキルアクリレートゴムであってよく、好ましくは、ゲル含有量が７０重量％を超える。ブタジエンと、スチレンおよび／またはＣ４〜６アルキルアクリレートゴムとの混合物も適している。
【０１２７】
エラストマー相は、全グラフトコポリマーの５から９５重量％、より詳細には、エラストマー修飾グラフトコポリマーの２０から９０重量％、さらにより詳細には、４０から８５重量％を占めることができ、その残りは、剛性グラフト相である。
【０１２８】
エラストマー修飾グラフトコポリマーの剛性相は、１つまたは複数のエラストマー性ポリマー基材の存在下で、モノビニル芳香族モノマーと、任意選択で１つまたは複数のコモノマーとを含む混合物をグラフト重合することによって形成し得る。スチレン、α−メチルスチレン、ジブロモスチレンなどのハロスチレン、ビニルトルエン、ビニルキシレン、ブチルスチレン、パラヒドロキシスチレン、メトキシスチレンなど、または前記モノビニル芳香族モノマーの少なくとも１つを含む組合せを含めての、式（１６）の上記モノビニル芳香族モノマーが、剛性グラフト相において使用し得る。適切なコモノマーとして、例えば、上記のモノビニル性モノマーおよび／または一般式（１７）のモノマーが挙げられる。一実施形態では、Ｒは、水素またはＣ１〜Ｃ２アルキルであり、Ｘｃは、シアノまたはＣ１〜Ｃ１２アルコキシカルボニルである。剛性相において使用するのに適したコモノマーの具体的な例として、（メタ）アクリル酸メチル、（メタ）アクリル酸エチル、（メタ）アクリル酸ｎ−プロピル、（メタ）アクリル酸イソプロピルなど、および前記コモノマーの少なくとも１つを含む組合せが挙げられる。
【０１２９】
剛性グラフト相におけるモノビニル芳香族モノマーとコモノマーの相対的な比は、エラストマー基材の種類、モノビニル芳香族モノマー（複数可）の種類、コモノマー（複数可）の種類、および衝撃改質剤の所望の特性に応じて、広範に変わり得る。剛性相は、一般に、最高１００重量％のモノビニル芳香族モノマー、詳細には３０〜１００重量％、より詳細には５０〜９０重量％のモノビニル芳香族モノマーを含むことができ、残りはコモノマー（複数可）である。
【０１３０】
存在するエラストマー修飾ポリマーの量に応じて、非グラフト化剛性ポリマーまたはコポリマーの独立マトリックス（ｓｅｐａｒａｔｅ  ｍａｔｒｉｘ）または連続相は、エラストマー修飾グラフトコポリマーと共に同時に得ることができる。通常、かかる衝撃改質剤は、衝撃改質剤の全重量に対して、４０から９５重量％のエラストマー修飾グラフトコポリマーと、５から６５重量％のグラフト（コ）ポリマーとを含む。他の実施形態では、かかる衝撃改質剤は、衝撃改質剤の全重量に対して、１５から５０重量％、より詳細には１５から２５重量％のグラフト（コ）ポリマーと一緒に、５０から８５重量％、より詳細には７５から８５重量％のゴム修飾グラフトコポリマーを含む。
【０１３１】
他の具体的な種類のエラストマー修飾衝撃改質剤は、シリコーンゴムモノマー、式Ｈ２Ｃ＝Ｃ（Ｒｄ）Ｃ（Ｏ）ＯＣＨ２ＣＨ２Ｒｅを有する分枝アクリレートゴムモノマーの少なくとも１つから誘導される構造単位を含み、Ｒｄは、水素またはＣ１〜Ｃ８直鎖もしくは分枝アルキル基であり、Ｒｅは、分枝Ｃ３〜Ｃ１６アルキル基；第１のグラフトリンクモノマー；重合可能なアルケニル含有有機材料；および第２のグラフトリンクモノマーである。シリコーンゴムモノマーは、例えば、単独もしくは組合せで、環状シロキサン、テトラアルコキシシラン、トリアルコキシシラン、（アクリロキシ）アルコキシシラン、（メルカプトアルキル）アルコキシシラン、ビニルアルコキシシラン、またはアリルアルコキシシラン、例えば、デカメチルシクロペンタシロキサン、ドデカメチルシクロヘキサシロキサン、トリメチルトリフェニルシクロトリシロキサン、テトラメチルテトラフェニルシクロテトラシロキサン、テトラメチルテトラビニルシクロテトラシロキサン、オクタフェニルシクロテトラシロキサン、オクタメチルシクロテトラシロキサンおよび／またはテトラエトキシシランを含むことができる。
【０１３２】
分枝アクリレートゴムモノマーの例として、単独または組合せで、アクリル酸イソオクチル、アクリル酸６−メチルオクチル、アクリル酸７−メチルオクチル、アクリル酸６−メチルヘプチルなどが挙げられる。重合可能なアルケニル含有有機材料は、例えば、式（１６）または（１７）のモノマー、例えば、単独または組合せで、スチレン、α−メチルスチレン、またはメタアクリル酸メチル、メタアクリル酸２−エチルヘキシル、アクリル酸メチル、アクリル酸エチル、アクリル酸ｎ−プロピルなどの非分枝（メタ）アクリレートでよい。
【０１３３】
少なくとも１つの第１のグラフトリンクモノマーは、単独または組合せで、（アクリロキシ）アルコキシシラン、（メルカプトアルキル）アルコキシシラン、ビニルアルコキシシラン、またはアリルアルコキシシラン、例えば、（γ−メタクリロキシプロピル）（ジメトキシ）メチルシランおよび／または（３−メルカプトプロピル）トリメトキシシランであってよい。少なくとも１つの第２のグラフトリンクモノマーは、単独または組合せで、メタクリル酸アリル、トリアリルシアヌレート、またはトリアリルイソシアヌレートなどの少なくとも１つのアリル基を有するポリエチレン性不飽和化合物である。
【０１３４】
シリコーン−アクリレート衝撃改質剤組成物は、エマルジョン重合によって調製することができ、例えば、少なくとも１つのシリコーンゴムモノマーを、ドデシルベンゼンスルホン酸などの界面活性剤の存在下で、３０℃から１１０℃の温度で少なくとも１つの第１のグラフトリンクモノマーと反応させることによってシリコーンゴムラテックスを形成する。あるいは、シクロオクタメチルテトラシロキサンおよびテトラエトキシオルトシリケートなどの環状シロキサンを（γ−メタクリロキシプロピル）メチルジメトキシシランなどの第１のグラフトリンクモノマーと反応させることによって１００ｎｍから２μｍの平均粒径を有するシリコーンゴムを得ることもできる。次いで、少なくとも１つの分枝アクリレートゴムモノマーは、過酸化ベンゾイルなどのフリーラジカル発生重合触媒の存在下で、任意選択でメタクリル酸アリルなどの架橋モノマーの存在下で、シリコーンゴム粒子と重合させる。次いで、このラテックスは、重合可能なアルケニル含有有機材料および第２のグラフトリンクモノマーと反応させる。グラフトシリコーン−アクリレートゴムハイブリッドのラテックス粒子は、凝固（凝固剤による処理によって）を介して水相から分離し、微粉末になるまで乾燥させることによってシリコーン−アクリレートゴム衝撃改質剤組成物を生成することができる。この方法は、１００ｎｍから２μｍの粒径を有するシリコーン−アクリレート衝撃改質剤組成物を生成するために一般に使用し得る。
【０１３５】
前記エラストマー修飾グラフトコポリマーを形成するための周知の方法として、連続、セミ回分式、または回分法を使用する、バルク−サスペンジョン、エマルジョン−バルク、バルク−溶液、または他の技法などのマス、エマルジョン、サスペンジョン、および溶液法、あるいは組み合わせ方法が挙げられる。
【０１３６】
ＳＡＮコポリマーを含めての前記の種類の衝撃改質剤は、Ｃ６〜３０脂肪酸のアルカリ金属塩、例えば、ステアリン酸ナトリウム、ステアリン酸リチウム、オレイン酸ナトリウム、オレイン酸カリウムなど；アルカリ金属炭酸塩、ドデシルジメチルアミン、ドデシルアミンなどのアミン；およびアミンのアンモニウム塩などの塩基性材料を含まないエマルジョン重合法によって調製し得る。かかる材料は、エマルジョン重合において界面活性剤として通常使用され、ポリカーボネートのエステル交換および／または劣化を触媒し得る。代わりに、イオン性スルフェート、スルホネート、またはホスフェート界面活性剤が、衝撃改質剤、特に衝撃改質剤のエラストマー性基材部分を調製する際に使用し得る。適切な界面活性剤として、例えば、スルホン酸Ｃ１〜２２アルキルまたはスルホン酸Ｃ７〜２５アルキルアリール、硫酸Ｃ１〜２２アルキルまたは硫酸Ｃ７〜２５アルキルアリール、リン酸Ｃ１〜２２アルキルまたはリン酸Ｃ７〜２５アルキルアリール、置換シリケート、およびそれらの混合物が挙げられる。具体的な界面活性剤は、スルホン酸Ｃ６〜１６アルキル、詳細にはスルホン酸Ｃ８〜１２アルキルである。実用上、脂肪酸のアルカリ金属塩、アルカリ金属炭酸塩、および他の塩基性材料を含まなければ、任意の上記衝撃改質剤を使用し得る。
【０１３７】
具体的な衝撃改質剤は、メタクリル酸メチル−ブタジエン−スチレン（ＭＢＳ）衝撃改質剤である。ＡＢＳおよびＭＢＳの他に、エラストマー修飾グラフトコポリマーの他の例として、限定されないが、アクリロニトリル−スチレン−アクリル酸ブチル（ＡＳＡ）、メタクリル酸メチル−アクリロニトリル−ブタジエン−スチレン（ＭＡＢＳ）、およびアクリロニトリル−エチレン−プロピレン−ジエン−スチレン（ＡＥＳ）が挙げられる。
【０１３８】
存在する場合、衝撃改質剤は、組成物に使用されるポリカーボネートの重量に対して、０．１から３０重量％の量において存在し得る。
【０１３９】
組成物は、フィラーまたは補強剤を含み得る。使用される場合、適切なフィラーまたは補強剤として、例えば、ケイ酸アルミニウム（ムライト）、合成ケイ酸カルシウム、ケイ酸ジルコニウム、溶融シリカ、結晶性シリカ、黒鉛、天然ケイ砂などのケイ酸塩およびシリカ粉末；窒化ホウ素粉末、ホウ素−シリケート粉末などのホウ素粉末；ＴｉＯ２、酸化アルミニウム、酸化マグネシウムなどの酸化物；硫酸カルシウム（その無水物、二水和物または三水和物として）；チョーク、石灰石、大理石、合成沈降性炭酸カルシウムなどの炭酸カルシウム；繊維状、モジュラー状、針状、層状タルクなどを含めてのタルク；ウォラストナイト；表面処理ウォラストナイト；中空および密実ガラス球、シリケート球、セノ球、アルミノシリケート（アルモ球）などのガラス球；硬質カオリン、軟質カオリン、仮焼カオリン、ポリマーマトリックス樹脂との適合性を促進するための当技術分野で周知の多様な被覆を含むカオリンなどを含めてのカオリン；炭化ケイ素、アルミナ、炭化ホウ素、鉄、ニッケル、銅などの単結晶繊維または「ウイスカー」；アスベスト、炭素繊維、Ｅ、Ａ、Ｃ、ＥＣＲ、Ｒ、Ｓ、Ｄ、またはＮＥガラスなどのガラス繊維などの繊維（連続およびチョップド繊維を含めて）；硫化モリブデン、硫化亜鉛などのスルフィド；チタン酸バリウム、バリウムフェライト、硫酸バリウム、重晶石などのバリウム化合物；粒状または繊維状アルミニウム、ブロンズ、亜鉛、銅およびニッケルなどの金属および金属酸化物；ガラスフレーク、フレーク状炭化ケイ素、二ホウ化アルミニウム、アルミニウムフレーク、スチールフレークなどのフレーク状フィラー；繊維状フィラー、例えば、ケイ酸アルミニウム、酸化アルミニウム、酸化マグネシウム、および硫酸カルシウム半水和物などの少なくとも１つを含むブレンドから誘導されるものなどの無機短繊維；木材を粉砕することによって得られる木材粉、セルロース、綿、サイザル麻、ジュート、デンプン、コルク粉、リグニン、粉砕ナッツ殻、コーン、米のモミ穀などの繊維状生成物などの天然フィラーおよび補強剤、；ポリテトラフルオロエチレンなどの有機フィラー；ポリ（エーテルケトン）、ポリイミド、ポリベンゾオキサゾール、ポリ（フェニレンスルフィド）、ポリエステル、ポリエチレン、芳香族ポリアミド、芳香族ポリイミド、ポリエーテルイミド、ポリテトラフルオロエチレン、アクリル酸樹脂、ポリ（ビニルアルコール）などの繊維の形成が可能な有機ポリマーから形成される補強用有機繊維状フィラー；ならびに雲母、粘土、長石、煙道ダスト、フィライト、石英、ケイ岩、パーライト、トリポリ、珪藻土、カーボンブラックなどの追加のフィラーおよび補強剤、または前記フィラーまたは補強剤の少なくとも１つを含む組合せが挙げられる。
【０１４０】
フィラーおよび補強剤は、導電性を増進するために金属材料の層によって被覆してもよく、あるいは、ポリマー性マトリックス樹脂に対する接着性および分散性を改善するためにシランによって表面処理してもよい。さらには、補強用フィラーは、モノフィラメントもしくはマルチフィラメント繊維の形態で供給してもよく、単独で、または、例えば、共織りまたはコア／シース、サイド−バイ−サイド、オレンジタイプまたはマトリックスおよびフィブリル構造、あるいは繊維製造の技術分野で当業者に周知の他の方法を介して他の種類の繊維と組み合わせて使用し得る。適切な共織り構造として、例えば、ガラス繊維−カーボン繊維、カーボン繊維−芳香族ポリイミド（アラミド）繊維、および芳香族ポリイミドファイバーガラス繊維などが挙げられる。繊維状フィラーは、例えば、０〜９０度織物などのロービング、繊維状強化織物；連続ストランドマット、チョップドストランドマット、ティッシュー、紙およびフェルトなどの不織繊維状補強剤；または組みひもなどの三次元補強剤の形態で供給し得る。存在する場合、フィラーは、組成物に使用されるポリカーボネートの重量に対して、０から９０重量％の量において使用し得る。
【０１４１】
一実施形態では、本開示の組成物は、グラスファイバーを含む。グラスファイバーは、当業者に周知であり、多数の製造業者から広く入手可能である。電気用途に最終的に用いられる組成物では、比較的ナトリウムを含まない石灰アルミニウムホウケイ酸ガラスからなる繊維状グラスフィラメントを使用することが好ましい。これは「Ｅ」ガラスとして知られる。しかし、他のガラス組成物も有用である。かかるガラスはすべて、本開示の範囲内であると企図されている。フィラメントは、標準法、例えば、蒸気または空気ブローイング、フレームブローイングおよび機械プリングによって作製される。プラスチック強化用の好ましいフィラメントは、機械プリングによって作製される。フィラメントの直径は、好ましくは、約０．０００１２から約０．０００７５インチの範囲であるが、これは本開示にとって重要ではない。しかし、より小さいフィラメント直径がそれで処理されるプラスチックの強度をも増加させることは当業者に周知である。
【０１４２】
グラスフィラメントの長さ、およびそれを束にしてファイバーにし、ファイバーを束にしてヤーン、ロープまたはロービングとするかあるいは織ってマットなどにするかどうかも、本開示にとって重要ではない。しかし、本開示の成形組成物を調製する場合、約１／８から約２インチ長のチョップドストランドの形態のフィラメント状ガラスを使用することは好都合である。他方、組成物から成形される物品では、コンパウンド化中にかなりの断片化が起るので、より短い長さも処理する。
【０１４３】
例えば、グラスファイバーとして、Ｏｗｅｎｓ  Ｃｏｒｎｉｎｇ  ＣＲＡＴＥＣブランドのドライチョップドストランドファイバーグレード４１５Ａ（シランサイジング処理した非結合グレード）（長さ４ｍｍ）を挙げることができる。
【０１４４】
本開示で有用なグラスファイバーは、「サイジング」剤と呼ばれる化学被覆で処理し得る。サイジング剤は、例えば、米国特許第６４０５７５９号に記載されているようにグラスファイバーに施用し得る。一部のサイジング剤の例として、フィルム形成ポリマー材料（例えば、低分子量エポキシエマルジョン）、オルガノシランカップリングまたはキーイング剤（ｋｅｙｉｎｇ  ａｇｅｎｔｓ）、カチオンまたはノニオン潤滑剤、加工助剤、シラン、有機官能化シラン（例えば、３−グリシドキシプロピルトリメトキシシラン、３−アミノプロピルトリエトキシシラン、および３−メタクリロキシプロピルトリメトキシシラン）、架橋剤（例えば、ビスシランおよび酸化防止剤）が挙げられる。
【０１４５】
視覚効果用添加剤または視覚効果用顔料として知られる場合もある視覚効果向上剤は、封入形態で、非封入形態で、またはポリマー樹脂を含む粒子にラミネートされて存在し得る。視覚効果用添加剤の一部の非限定例は、アルミニウム、金、銀、銅、ニッケル、チタン、ステンレス鋼、硫化ニッケル、硫化コバルト、硫化マンガン、金属酸化物、白雲母、黒雲母、真珠雲母、合成雲母、二酸化チタン被覆雲母、金属被覆ガラスフレーク、および限定されないが、ペリレン赤を含めての着色剤である。視覚効果用添加剤は、高または低アスペクト比でよく、１を超えるファセットを含んでよい。青色溶媒３５、青色溶媒３６、紫色分散２６、緑色溶媒３、アナプラスト（Ａｎａｐｌａｓｔ）オレンジＬＦＰ、ペリレン赤、モルプラス（Ｍｏｒｐｌａｓ）赤３６などの染料を用いることができる。限定されないが、Ｐｅｒｍａｎｅｎｔ  Ｐｉｎｋ  Ｒ（Ｃｌａｒｉａｎｔ  ＣｏｒｐｏｒａｔｉｏｎからのＣｏｌｏｒ  Ｉｎｄｅｘ  Ｐｉｇｍｅｎｔ  Ｒｅｄ  １８１）、Ｈｏｓｔａｓｏｌ  Ｒｅｄ  ５Ｂ（Ｃｌａｒｉａｎｔ  ＣｏｒｐｏｒａｔｉｏｎからのＣｏｌｏｒ  Ｉｎｄｅｘ  ＃７３３００、ＣＡＳ  ＃５２２−７５−８）、およびＭａｃｒｏｌｅｘ  Ｆｌｕｏｒｅｓｃｅｎｔ  Ｙｅｌｌｏｗ  １０ＧＮ（Ｂａｙｅｒ  ＣｏｒｐｏｒａｔｉｏｎからのＣｏｌｏｒ  Ｉｎｄｅｘ  Ｓｏｌｖｅｎｔ  Ｙｅｌｌｏｗ  １６０：１）を含めての蛍光染料も用いることができる。二酸化チタン、硫化亜鉛、カーボンブラック、クロム酸コバルト、チタン酸コバルト、硫化カドミウム、酸化鉄、ナトリウムアルミニウムスルホシリケート、ナトリウムスルホシリケート、クロムアンチモンチタンルチル、ニッケルアンチモンチタンルチル、酸化亜鉛などの顔料も用いることができる。封入形態の視覚効果用添加剤は、通常、ポリマーで封入されたアルミニウムフレークのような高アスペクト比材料などの視覚効果材料を含む。封入視覚効果用添加剤は、ビーズ形状である。存在する場合、視覚効果向上剤は、組成物に使用されるポリカーボネートの重量に対して、０．０１から１０重量％の量において使用し得る。
【０１４６】
適切な酸化防止剤として、例えば、亜リン酸トリス（ノニルフェニル）、亜リン酸トリス（２，４−ジ−ｔ−ブチルフェニル）、ビス（２，４−ジ−ｔ−ブチルフェニル）ペンタエリトリトールジホスフィット、ジステアリルペンタエリトリトールジホスフィットなどのオルガノ亜リン酸；アルキル化モノフェノールまたはポリフェノール；ポリフェノールとテトラキス［メチレン（３，５−ジ−ｔｅｒｔ−ブチル−４−ヒドロキシヒドロシンナメート）］メタンなどのジエンのアルキル化反応生成物；パラクレゾールまたはジシクロペンタジエンのブチル化反応生成物；アルキル化ヒドロキノン；ヒドロキシル化チオジフェニルエーテル；アルキリデン−ビスフェノール；ベンジル化合物；β−（３，５−ジ−ｔｅｒｔ−ブチル−４−ヒドロキシフェニル）プロピオン酸と一価または多価アルコールのエステル；β−（５−ｔｅｒｔ−ブチル−４−ヒドロキシ−３−メチルフェニル）プロピオン酸と一価または多価アルコールのエステル；チオプロピオン酸ジステアリル、チオプロピオン酸ジラウリル、チオジプロピオン酸ジトリデシル、プロピオン酸オクタデシル−３−（３，５−ジ−ｔｅｒｔ−ブチル−４−ヒドロキシフェニル）、プロピオン酸ペンタエリトリチル−テトラキス［３−（３，５−ジ−ｔｅｒｔ−ブチル−４−ヒドロキシフェニル）などのチオアルキルまたはチオアリール化合物のエステル；プロピオン酸β−（３，５−ジ−ｔｅｒｔ−ブチル−４−ヒドロキシフェニル）のアミドなど、あるいは前記酸化防止剤の少なくとも１つを含む組合せが挙げられる。存在する場合、酸化防止剤は、組成物に使用されるポリカーボネートの重量に対して、０．０００１から１重量％の量において使用し得る。
【０１４７】
適切な熱安定剤として、例えば、亜リン酸トリフェニル、亜リン酸トリス−（２，６−ジメチルフェニル）、亜リン酸トリス−（混合モノ−およびジノニルフェニル）などのオルガノ亜リン酸；ホスホン酸ジメチルベンゼンなどのホスホネート；リン酸トリメチルなどのホスフェート；または前記熱安定剤の少なくとも１つを含む組合せが挙げられる。存在する場合、熱安定剤は、組成物に使用されるポリカーボネートの重量に対して、０．０００１から１重量％の量において使用し得る。
【０１４８】
光安定剤および／または紫外光（ＵＶ）吸収剤も使用し得る。適切な光安定剤として、例えば、２−（２−ヒドロキシ−５−メチルフェニル）ベンゾトリアゾール、２−（２−ヒドロキシ−５−ｔｅｒｔ−オクチルフェニル）ベンゾトリアゾール、および２−ヒドロキシ−４−ｎ−オクトキシベンゾフェノンなどのベンゾトリアゾール、または前記光安定剤の少なくとも１つを含む組合せが挙げられる。存在する場合、光安定剤は、組成物に使用されるポリカーボネートの重量に対して、０．０００１から１重量％の量において使用し得る。
【０１４９】
可塑剤、潤滑剤、および／または離型剤も使用し得る。これらの種類の材料の間にはかなりのオーバーラップが存在し、それらとして、例えば、ジオクチル−４，５−エポキシヘキサヒドロフタレートなどのフタル酸エステル；トリス−（オクトキシカルボニルエチル）イソシアヌレート；トリステアリン；レゾルシノールテトラフェニルジホスフェート（ＲＤＰ）、ヒドロキノンのビス（ジフェニル）ホスフェート、およびビスフェノール−Ａのビス（ジフェニル）ホスフェートなどの二または多官能性芳香族ホスフェート；ポリα−オレフィン；エポキシ化大豆油；シリコーン油を含めてのシリコーン；エステル、例えば、アルキルステアリルエステル、例えば、ステアリン酸メチルなどの脂肪酸エステル；ステアリン酸ステアリル、ペンタエリトリトールテトラステアレートなど；ステアリン酸メチルと、ポリエチレングリコールポリマー、ポリプロピレングリコールポリマーおよびそれらのコポリマーを含む親水性および疎水性ノニオン界面活性剤との混合物、例えば、適切な溶媒中のステアリン酸メチルとポリエチレン−ポリプロピレングリコールコポリマー；ミツロウ、モンタンロウ、パラフィンロウなどのロウが挙げられる。存在する場合、かかる材料は、組成物に使用されるポリカーボネートの重量に対して、０．００１から１重量％、詳細には０．０１から０．７５重量％、より詳細には０．１から０．５重量％の量で使用し得る。
【０１５０】
用語「帯電防止剤」とは、導電特性および全体の物理性能を改良するために、ポリマー樹脂に加工し得るおよび／または材料もしくは物品上にスプレーし得るモノマー性、オリゴマー性、またはポリマー性材料を指す。モノマー性帯電防止剤の例として、モノステアリン酸グリセリン、ジステアリン酸グリセリン、トリステアリン酸グリセリン、エトキシル化アミン、第一級、第二級および第三級アミン、エトキシル化アルコール、硫酸アルキル、硫酸アルキルアリール、リン酸アルキル、硫酸アルキルアミン、スルホン酸ステアリルナトリウム、ドデシルベンゼンスルホン酸ナトリウムなどのスルホン酸アルキル塩、第四級アンモニウム塩、第四級アンモニウム樹脂、イミダゾリン誘導体、ソルビタンエステル、エタノールアミド、ベタインなど、または前記モノマー性帯電防止剤の少なくとも１つを含む組合せが挙げられる。
【０１５１】
ポリマー性帯電防止剤の例として、ある種のポリエステルアミドポリエーテル−ポリアミド（ポリエーテルアミド）ブロックコポリマー、ポリエーテルエステルアミドブロックコポリマー、ポリエーテルエステル、またはポリウレタンが挙げられ、それぞれが、ポリエチレングリコール、ポリプロピレングリコール、ポリテトラメチレングリコールなどのポリアルキレングリコール部分ポリアルキレンオキシド単位を含有する。かかるポリマー性帯電防止剤は、市販されており、例えば、Ｐｅｌｅｓｔａｔ（商標）６３２１（Ｓａｎｙｏ）またはＰｅｂａｘ（商標）ＭＨ１６５７（Ａｔｏｆｉｎａ）、Ｉｒｇａｓｔａｔ（商標）Ｐ１８およびＰ２２（Ｃｉｂａ−Ｇｅｉｇｙ）がある。帯電防止剤として使用し得る他のポリマー性材料は、高温での溶融加工後それらの固有導電性の一部を保持しているポリアニリン（ＰａｎｉｐｏｌからＰＡＮＩＰＯＬ（登録商標）ＥＢとして市販）、ポリピロールおよびポリチオフェン（Ｂａｙｅｒから市販）などの固有に導電性のポリマーである。一実施形態では、カーボン繊維、カーボンナノファイバー、カーボンナノチューブ、カーボンブラック、または前記の任意の組合せを、化学的な帯電防止剤を含有するポリマー樹脂中で使用することによって組成物を電気的に散逸性にすることができる。存在する場合、帯電防止剤は、組成物に使用されるポリカーボネートの重量に対して、０．０００１から５重量％の量において使用し得る。
【０１５２】
一実施形態では、本開示のＫＳＳ／ＮａＴＳ組合せは、組成物の性能に対する負の影響がない限り、他の適切な難燃剤（複数可）と共に任意選択で使用し得る。
【０１５３】
添加し得る適切な難燃剤は、リン、臭素、および／または塩素を含む有機化合物であってよい。非臭素化および非塩素化リン含有難燃剤、例えば、有機ホスフェートおよびリン−窒素結合を含有する有機化合物が、法規制の理由からある種の用途で好ましい場合がある。
【０１５４】
１つの種類の有機ホスフェートの例は、式（ＧＯ）３Ｐ＝Ｏの芳香族ホスフェートであり、Ｇは、それぞれ独立に、アルキル、シクロアルキル、アリール、アルキルアリール、またはアリールアルキル基であるが、但し、少なくとも１つのＧは、芳香族基である。Ｇ基のうち２つは、一緒に結合することによって環式基、例えば、ジフェニルペンタエリトリトールジホスフェートを提供し得る。他の適切な芳香族ホスフェートは、例えば、リン酸フェニルビス（ドデシル）、リン酸フェニルビス（ネオペンチル）、リン酸フェニルビス（３，５，５’−トリメチルヘキシル）、リン酸エチルジフェニル、リン酸２−エチルヘキシルジ（ｐ−トリル）、リン酸ビス（２−エチルヘキシル）ｐ−トリル、リン酸トリトリル、リン酸ビス（２−エチルヘキシル）フェニル、リン酸トリ（ノニルフェニル）、リン酸ビス（ドデシル）ｐ−トリル、リン酸ジブチルフェニル、リン酸２−クロロエチルジフェニル、リン酸ｐ−トリルビス（２，５，５’−トリメチルヘキシル）、リン酸２−エチルヘキシルジフェニルなどであってよい。特定の芳香族ホスフェートは、それぞれのＧが、芳香族であるもの、例えば、リン酸トリフェニル、リン酸トリクレシル、リン酸イソプロピル化トリフェニルなどである。
【０１５５】
二または多官能性芳香族リン含有化合物も有用であり、例えば、以下の式の化合物である
【０１５６】
【化２６】
2009526899.tif 000027
【０１５７】
［式中、Ｇ１は、それぞれ独立に、炭素原子１から３０個を有する炭化水素であり、Ｇ２は、それぞれ独立に、炭素原子１から３０個を有する炭化水素またはヒドロカルボノキシであり、Ｘａは、それぞれ独立に、炭素原子１から３０個を有する炭化水素であり、Ｘは、それぞれ独立に、臭素または塩素であり、ｍは、０から４であり、ｎは、１から３０である］。適切な二または多官能性芳香族リン含有化合物の例として、それぞれ、レゾルシノールテトラフェニルジホスフェート（ＲＤＰ）、ヒドロキノンのリン酸ビス（ジフェニル）、およびビスフェノールＡのリン酸ビス（ジフェニル）、それらのオリゴマー性およびポリマー性対応物などが挙げられる。
【０１５８】
リン−窒素結合を含有する適切な難燃性化合物の例として、塩化ホスホニトリル、リンエステルアミド、リン酸アミド、ホスホン酸アミド、ホスフィン酸アミド、トリス（アジリジニル）ホスフィンオキシドが挙げられる。存在する場合、リン含有難燃剤は、組成物に使用されるポリカーボネートの重量に対して、０．１から１０重量％の量において存在し得る。
【０１５９】
追加の難燃剤、例えば、ペルフルオロブタンスルホン酸カリウム（リマール塩）、ペルフルオロオクタンスルホン酸カリウム、ペルフルオロヘキサンスルホン酸テトラエチルアンモニウム、およびジフェニルスルホンスルホン酸カリウムなどのスルホン酸Ｃ２〜１６アルキル塩の塩；例えば、アルカリ金属またはアルカリ土類金属（例えば、リチウム、ナトリウム、カリウム、マグネシウム、カルシウムおよびバリウム）と、無機酸複合体、例えば、Ｎａ２ＣＯ３、Ｋ２ＣＯ３、ＭｇＣＯ３、ＣａＣＯ３、およびＢａＣＯ３などのアルカリ金属およびアルカリ土類金属の炭酸塩におけるオキソ−アニオンと、あるいは、Ｌｉ３ＡｌＦ６、ＢａＳｉＦ６、ＫＢＦ４、Ｋ３ＡｌＦ６、ＫＡｌＦ４、Ｋ２ＳｉＦ６、および／またはＮａ３ＡｌＦ６などにおけるフルオロ−アニオン複合体とを反応させることによって形成される塩も使用し得る。存在する場合、無機難燃剤塩は、組成物に使用されるポリカーボネートの重量に対して、０．１から５重量％の量において存在し得る。
【０１６０】
放射線安定剤、詳細にはγ線安定剤も存在し得る。適切なγ線安定剤として、エチレングリコール、プロピレングリコール、１，３−プロパンジオール、１，２−ブタンジオール、１，４−ブタンジオール、ｍｅｓｏ−２，３−ブタンジオール、１，２−ペンタンジオール、２，３−ペンタンジオール、１，４−ペンタンジオール、１，４−ヘキサンジオールなどのジオール；１，２−シクロペンタンジオール、１，２−シクロヘキサンジオールなどの脂環式アルコール；２，３−ジメチル−２，３−ブタンジオール（ピナコール）などの分枝非環式ジオール、およびポリオール、ならびにアルコキシ置換環式または非環式アルカンが挙げられる。不飽和部位を有するアルケノールも有用な種類のアルコールであり、その例として、４−メチル−４−ペンテン−２−オール、３−メチル−ペンテン−３−オール、２−メチル−４−ペンテン−２−オール、２，４−ジメチル−４−ペン−２−オール、および９−デセン−ｌ−オールが挙げられる。他の種類の適切なアルコールは、少なくとも１つのヒドロキシ置換第三級炭素を有する第三級アルコールである。こうした例として、２−メチル−２，４−ペンタンジオール（ヘキシレングリコール）、２−フェニル−２−ブタノール、３−ヒドロキシ−３−メチル−２−ブタノン、２−フェニル−２−ブタノールなど、および１−ヒドロキシ−１−メチルシクロヘキサンなどの脂環式第三級炭素が挙げられる。他の種類の適切なアルコールは、芳香族環内の不飽和炭素に結合した飽和炭素上のヒドロキシ置換を有するヒドロキシメチル芳香族である。ヒドロキシ置換飽和炭素は、メチロール基（−ＣＨ２ＯＨ）であってよいか、例えば、Ｒ４が複合炭化水素または単純炭化水素である（−ＣＲ４ＨＯＨ）または（−ＣＲ４２ＯＨ）の場合のようなより複雑な炭化水素基のメンバーであってもよい。具体的なヒドロキシメチル芳香族は、ベンズヒドロール、１，３−ベンゼンジメタノール、ベンジルアルコール、４−ベンジルオキシベンジルアルコール、およびベンジルベンジルアルコールであってよい。具体的なアルコールは、２−メチル−２，４−ペンタンジオール（ヘキシレングリコールとしても知られる）、ポリエチレングリコール、およびポリプロピレングリコールである。存在する場合、放射線安定剤は、組成物に使用されるポリカーボネートの重量に対して、０．００１から１重量％、より詳細には０．０１から０．５重量％の量において通常、使用される。
【０１６１】
使用し得る加工助剤の非限定例として、Ｄｏｖｅｒｌｕｂｅ（登録商標）ＦＬ−５９９（Ｄｏｖｅｒ  Ｃｈｅｍｉｃａｌ  Ｃｏｒｐｏｒａｔｉｏｎから入手可能）、Ｐｏｌｙｏｘｙｔｅｒ（登録商標）（Ｐｏｌｙｃｈｅｍ  Ａｌｌｏｙ  Ｉｎｃ．から入手可能）、Ｇｌｙｃｏｌｕｂｅ  Ｐ（Ｌｏｎｚａ  Ｃｈｅｍｉｃａｌ  Ｃｏｍｐａｎｙから入手可能）、ペンタエリトリトールテトラステアレートであるＭｅｔａｂｌｅｎ  Ａ−３０００（Ｍｉｔｓｕｂｉｓｈｉ  Ｒａｙｏｎから入手可能）、ネオペンチルグリコールジベンゾエートなどが挙げられる。存在する場合、加工助剤は、組成物に使用されるポリカーボネートの重量に対して、０．００１から１重量％の量において使用し得る。
【０１６２】
組成物は、当技術分野で一般に利用される方法、例えば、一実施形態では、粉末ポリカーボネート、および任意選択の任意の添加剤（複数可）をＨＥＮＳＣＨＥＬ−Ｍｉｘｅｒ（登録商標）高速ミキサーで最初にブレンドすることで進めるという１つの仕方で製造し得る。限定されないが、ハンドミキシングを含めての他の低せん断法もこのブレンディングを実施し得る。次いで、ブレンドをホッパーを介して押出機の投入口に供給する。あるいは、１つまたは複数の成分は、投入口および／または下降部でサイドスタッファーから押出機に直接供給することによって組成物中に組み込んでもよい。添加剤は、所望のポリマー性樹脂と共にマスターバッチに配合して、押出機に供給してもよい。押出機は、一般に、組成物を流動させるのに必要とされるより高い温度で操作される。押出物は、水バッチ内で直ちに急冷され、ペレット化される。こうして調製されたペレットは、押出物を切断する場合、所望であれば長さ１／４インチでよく、もしくはより短くてもよい。かかるペレットは、次の成形、成型、または形成のために使用し得る。
【０１６３】
特定の実施形態では、熱可塑性物品を調製する方法は、ポリカーボネート、および任意の任意選択の添加剤（複数可）を溶融合わせ（ｍｅｌｔ  ｃｏｍｂｉｎｉｎｇ）をすることによって熱可塑性組成物を形成するステップを含む。溶融合わせは、押出しによって行い得る。一実施形態では、ポリカーボネートと任意選択の任意の添加剤（複数可）の割合は、機械性能を望ましい水準に保ちつつ、組成物の光学特性が最高になるように選択される。
【０１６４】
特定の実施形態では、押出機は、二軸押出機である。押出機は、通常、１８０から３８５℃、詳細には２００から３３０℃、より詳細には２２０から３００℃の温度で操作されるが、金型温度は異なっていてもよい。押し出された組成物は、水中で急冷され、ペレット化される。
【０１６５】
組成物を含む成型、形成、成形品も提供される。組成物は、射出成形、押出し、回転成形、ブロー成形、および熱成形などの多様な手段によって有用な成型品に成形し得る。特定の実施形態では、成形は、射出成形によって行われる。望ましくは、熱可塑性組成物は、優れた金型充填（ｍｏｌｄ  ｆｉｌｌｉｎｇ）能力を有し、電子部品、機械部品および自動車部品を形成するのに有用である。
【０１６６】
別段の指示がない限り、本発明で開示の組成物の難燃性は、ＵＬ９４可燃性試験標準によって求められた。この点に関しては、可燃性の特徴を測定するためにプラスチック材料についてＵｎｄｅｒｗｒｉｔｅｒｓ  Ｌａｂｏｒａｔｏｒｙ（ＵＬ）によって行われる２種類の予備選択試験プログラムが概括的に存在する。第１は、供試体が一旦着火された場合、炎を消そうとするまたは拡げようとする材料の傾向を求める。このプログラムは、ＵＬ９４、すなわち、Ｔｈｅ  Ｓｔａｎｄａｒｄ  ｆｏｒ  Ｆｌａｍｍａｂｉｌｉｔｙ  ｏｆ  Ｐｌａｓｔｉｃ  Ｍａｔｅｒｉａｌｓ  ｆｏｒ  Ｐａｒｔｓ  ｉｎ  Ｄｅｖｉｃｅｓ  ａｎｄ  Ａｐｐｌｉａｎｃｅｓにおいて記載され、これは現在、ＩＥＣ  ６０７０７、６０６９５−１１−１０および６０６９５−１１−２０、ならびにＩＳＯ９７７２および９７７３と調和され、参照により本明細書に完全に組み込まれている。
【０１６７】
第２の試験プログラムでは、電気着火源に対するプラスチックの耐着火性が測定される。材料の耐着火性および表面トラッキング特徴は、ＵＬ７４６Ａにおいて記載され、これは、ＩＥＣ６０１１２、６０６９５および６０９５０で記載の試験手順と類似している。
【０１６８】
ＵＬ９４に関しては、小規模燃焼試験の結果を基準にして材料に適用される、ＵＬ９４に規定された１２の燃焼分類が存在する。可燃性の高い順序で以下に列挙されたこれらの分類は、制御された実験室条件下で規定の試験炎に供試体を曝露した後、材料の燃焼特徴を区別するために使用される。
【０１６９】
該分類のうちの６つは、消費者用電子製品とされるエンクロージャ、構造部品および絶縁体を製造するのに通常使用される材料に関するものである（５ＶＡ、５ＶＢ、Ｖ−０、Ｖ−１、Ｖ−２、ＨＢ）。
【０１７０】
ａ．  残りの６つの分類のうちの３つは、スピーカーグリルおよび防音材を製造する際に通常使用される低密度発泡材料に関する（ＨＦ−１、ＨＦ−２、ＨＢＦ）。
【０１７１】
ｂ．  最後の３つの分類は、水平位置でそれ自体を支持することが一般にできない非常に薄いフィルムに適用される（ＶＴＭ−０、ＶＴＭ−１、ＶＴＭ−２）。これらは、通常、フレキシブルプリント配線基板の基材に適用される。
【０１７２】
ｃ．  試験中、プラスチック材料から成形された供試体は、当該試験法の規格に応じて水平または垂直いずれかの位置に配向され、規定の時間、規定の燃焼着火源にさらされる。一部の試験では、水平燃焼（ＨＢ）試験の場合のように、試験炎は１度のみ施用されるが、他の試験では、炎は２度以上施用される。
【０１７３】
ＨＢ燃焼評価では、材料は水平位置で試験され、最大規定値未満の速度で燃焼することが分かったことが示される。３つの垂直評価、Ｖ２、Ｖ１およびＶ０では、材料は垂直位置で試験され、着火源を取り去った後、規定の時間内で自己消火したことが示される。垂直評価では、供試体が燃焼粒子をドリップし、試料の下方に置かれた綿インジケータを着火させたか否かも示される。ＵＬ９４では、５ＶＡまたは５ＶＢ分類に対する試験で、試験炎が最大５回施用される方法も記載されている。これらの小規模試験では、材料が一旦着火された場合、炎を消火または拡大させる材料の傾向が測定される。
【０１７４】
本明細書で利用されるＵＬ９４  Ｖ０可燃性評価に対するパラメータのより詳細な説明を以下に記載する。
【０１７５】
本開示は、以下の非限定的実施例によってさらに例示される。
【実施例】
【０１７６】
多様な量の難燃性添加剤およびポリカーボネートを一緒に添加し、以下の表に示した調合に従って予備ブレンドした。注記がなければ、実施例は、ポリカーボネート、または高、普通、または低流動性ポリカーボネートのブレンドなどのポリカーボネートブレンド１００重量部を基準とした。使用された高流動性ポリカーボネートは、目標分子量を２１，９００（ポリカーボネート標準を使用するゲル透過クロマトグラフィー測定に基づく）として界面法によって調製されたビスフェノールＡポリカーボネートであり、使用された普通流動性ポリカーボネートは、目標分子量を２９，９００（ポリカーボネート標準を使用するゲル透過クロマトグラフィー測定に基づく）として界面法によって調製されたビスフェノールＡポリカーボネートであった。以下の実施例では、離型剤は、テトラステアリン酸ペンタエチリトールであり、熱安定剤は、ＩＲＧＡＰＨＯＳ１６８（商標）の亜リン酸（トリス（２，４−ジ−ｔ−ブチルフェニル））であった。押出しおよび成形を通常のポリカーボネート加工条件下で行った。
【０１７７】
ＵＬ９４試験手順を使用して特定の厚さの５つのバーを燃焼させた統計的「ＵＬツール」を使用して、可燃性試験を実施した。以下の表は、ＵＬ９４標準のＶ０合格基準を示す。
【０１７８】
【表１】
2009526899.tif 000028
【０１７９】
シリコーン添加剤（ＳＩ−ＡＤＤＩＴＩＶＥ  １またはＳＩ−ＡＤＤＩＴＩＶＥ  ２）、ジフェニルスルホンスルホン酸カリウム（ＫＳＳ）およびトルエンスルホン酸ナトリウム（ＮａＴＳ）と組み合わせたポリカーボネート（高流動性および低流動性ポリカーボネートを含む）の多様な調合物を使用して一組の実験を行った。ＫＳＳおよびＮａＴＳは低添加率で存在するので、それらを混合し、脱イオン水中に溶解し、次いで該水溶液をポリカーボネート粉末中に分散させた。
【０１８０】
ＫＳＳは、単独で使用する場合、比較的不十分な難燃性能を有することは周知である。他方、ＮａＴＳは、それがＫＳＳよりさらに低い性能であるために、工業グレードではほとんど使用されない。表１の比較例では、ＫＳＳまたはＮａＴＳそれ自体（比較例１−２、１−３および１−６）は、３．０ｍｍでＵＬ９４のＶ０評価に不合格であったことが明確に示されている。また驚くべきことではないが、いかなる難燃性添加剤も含まない組成物（比較例１−１）も同じ厚さでＶ０可燃性評価に不合格であった。さらに、データは、難燃性塩（ＫＳＳかＮａＴＳいずれか）とシリコーン添加剤の組合せを含む組成物も同じ厚さでＶ０評価に不合格であったことを示した。
【０１８１】
【表２】
2009526899.tif 000029
【０１８２】
単独で使用した場合、ＮａＴＳもＫＳＳもＵＬ９４のＶ０評価を達成できないが、表２に示すように、ＫＳＳ／ＮａＴＳの組合せは良好な難燃性能をもたらすことが見出された。それらの実施例（実施例２−１および２−２）は、３．０ｍｍで確実なＶ０評価を達成した。他方、ＫＳＳ／ＮａＴＳ系の難燃性能をシリコーン添加剤（ＳＩ−ＡＤＤＩＴＩＶＥ  １またはＳＩ−ＡＤＤＩＴＩＶＥ  ２、より最近のものは、Ｇｅｎｅｒａｌ  Ｅｌｅｃｔｒｉｃ  Ｃｏ．の米国特許出願公開第２００２００９９１６０号に記載されている）によってさらに改良し得る。表２では、実施例２−３、２−４、２−５、および２−６は、ＮａＴＳ、ＫＳＳおよびＳｉ添加剤を含有し、３．０ｍｍで確実なＵＬ９４  Ｖ０評価を達成した。
【０１８３】
【表３】
2009526899.tif 000030
【０１８４】
さらに、表３に示すように、シリコーン添加剤それ自体は、非常に不十分な難燃性能を示すことが分かった。
【０１８５】
【表４】
2009526899.tif 000031
【０１８６】
燃焼性能と光学特性の双方を考慮して、ＫＳＳ０．０３〜０．０７ｐｈｒおよびＳＩ−ＡＤＤＩＴＩＶＥ  １；０．５〜１ｐｈｒと共にＮａＴＳ  ０．０２ｐｈｒという非常に低い添加率でさらなる組の実験を行った。表４では、これらの範囲内で調合物すべては、３．０ｍｍで非常に確実なＵＬ９４のＶ０評価を達成したことが示されている。一部の調合物は、２．５ｍｍでさえ確実なＵＬ９４のＶ０評価を示した。
【０１８７】
【表５】
2009526899.tif 000032
【０１８８】
これらの調合物の光学特性も良好であった。表５に示すように、これらの調合物は、低ヘイズおよび高透過率を示した。
【０１８９】
【表６】
2009526899.tif 000033
【０１９０】
光学特性は、透明用途に対して非常に重要である。表６は、ＫＳＳおよびＮａＴＳが透過率およびヘイズに及ぼす影響を示す。基本的に、ＫＳＳ添加率が高く、ＮａＴＳ添加率が低いほど、透過率が大きく、ヘイズが小さい。伝達関数も回帰分析によって得られ、よい一致を示した。
【０１９１】
【表７】
2009526899.tif 000034
【０１９２】
回帰分析：回帰方程式は、
Ｈ  ＠３ｍｍ＝０．５６＋８６．７ＮａＴＳ−２８．３ＫＳＳ
Ｓ＝０．７６２２    Ｒ−Ｓｑ＝９６．３％    Ｒ−Ｓｑ（調整）＝９２．５％
Ｔ＠３ｍｍ＝９１．３−４６．７ＮａＴＳ−３．３３ＫＳＳ
Ｓ＝０．０７７４６    Ｒ−Ｓｑ＝９９．８％    Ｒ−Ｓｑ（調整）＝９９．７％
である。
【０１９３】
代表的な実施形態を例示のために述べたが、前記説明は、本発明の範囲を限定するものと見なすべきではない。したがって、本発明の趣旨および範囲を逸脱することなく、当業者なら多様な変形形態、適応形態、および代替形態を想定できる。
【国際調査報告】
2009526899.tif 000045
2009526899.tif 000046